(57)【要約】  本発明は、Ｍｇを０．５〜３．０質量％含有し、不可避的不純物を含めてＭｇ以外の元素が合計で５００ｐｐｍ以下であり、残部がＡｌからなる成分組成と、平均結晶粒径が１０００μｍ以下であり、かつ第２相粒子の面積率が０．１０％以下である鋳造組織を有することを特徴とするスタンパ用アルミニウム原型用素材に関する。本願によれば、アルミニウムの結晶粒を微細化するとともに、第２相粒子の生成を抑制し、鏡面研磨による凹凸を低減し、陽極酸化処理により均一な凹凸模様を形成したスタンパを提供することができる。
2011030850.tif 000002
【特許請求の範囲】
【請求項１】
Ｍｇを０．５〜３．０質量％含有し、不可避的不純物を含めてＭｇ以外の元素が合計で５００ｐｐｍ以下であり、残部がＡｌからなる成分組成と、平均結晶粒径が１０００μｍ以下であり、かつ第２相粒子の面積率が０．１０％以下である鋳造組織を有することを特徴とするスタンパ用アルミニウム原型用素材。
【請求項２】
不可避的不純物としてのＦｅの含有量が２００ｐｐｍ以下及びＳｉの含有量が１００ｐｐｍ以下である請求項１に記載のスタンパ用アルミニウム原型用素材。
【請求項３】
前記不可避的不純物を含めてＭｇ以外の元素を１０ｐｐｍを超えて含有することを特徴とする、請求項１又は２に記載のアルミニウム原型用素材。
【請求項４】
Ｍｇを０．５〜３．０質量％含有し、不可避的不純物を含めてＭｇ以外の元素が合計で５００ｐｐｍ以下であり、残部がＡｌからなる成分組成と、平均結晶粒径が１０００μｍ以下であり、かつ第２相粒子の面積率が０．１０％以下である金属組織を有することを特徴とするスタンパ用アルミニウム原型。
【請求項５】
不可避的不純物としてのＦｅの含有量が２００ｐｐｍ以下及びＳｉの含有量が１００ｐｐｍ以下である請求項４に記載のスタンパ用アルミニウム原型。
【請求項６】
前記不可避的不純物を含めてＭｇ以外の元素を１０ｐｐｍを超えて含有することを特徴とする、請求項４又は５に記載のスタンパ用アルミニウム原型。
【請求項７】
Ｔｉの含有量が５ｐｐｍ以上２０ｐｐｍ以下である、請求項４〜６のいずれか一項に記載のスタンパ用アルミニウム原型。
【請求項８】
塑性加工が施されることにより平均結晶粒径が１００μｍ以下にされた金属組織を有する請求項４〜７のいずれか一項に記載のスタンパ用アルミニウム原型。
【請求項９】
前記塑性加工が鍛造である請求項４に記載のスタンパ用アルミニウム原型。
【請求項１０】
さらに、２０〜６０ＨＶの硬度を有する請求項４〜９のいずれか一項に記載のスタンパ用アルミニウム原型。
【請求項１１】
Ｍｇを０．５〜３．０質量％含有し、不可避的不純物を含めてＭｇ以外の元素が合計で５００ｐｐｍ以下であり、残部がＡｌからなる成分組成であって、平均結晶粒径が１０００μｍ以下であり、かつ第２相粒子の面積率が０．１０％以下である金属組織からなるアルミニウム原型と、
表面に微細凹凸構造を有する酸化アルミニウム層と、を有するスタンパ。
【請求項１２】
前記アルミニウム原型は、不可避的不純物を含めてＭｇ以外の元素を１０ｐｐｍを超えて含有することを特徴とする、請求項１１に記載のスタンパ。
【請求項１３】
請求項１１または１２に記載のスタンパの製造方法であって、
アルミニウム原型の表面を電解液中、定電圧下で陽極酸化して、表面に酸化皮膜を形成する第１の酸化皮膜形成工程（ａ）と、
前記第１の酸化被膜形成工程（ａ）の後、アルミニウム原型の酸化皮膜を除去する酸化皮膜除去工程（ｂ）と、
前記酸化皮膜除去工程（ｂ）の後、アルミニウム原型を電解液中で再度陽極酸化して微細凹凸構造を有する酸化皮膜を形成する第２の酸化皮膜形成工程（ｃ）と、を含むことを特徴とするスタンパの製造方法。
【請求項１４】
請求項１３に記載のスタンパの製造方法であって、
前記第２の酸化皮膜形成工程（ｃ）の後、アルミニウム原型を、酸化皮膜を溶解する溶液に浸漬して細孔の径を拡大させる孔径拡大処理工程（ｄ）と、
前記孔径拡大処理工程（ｄ）の後、アルミニウム原型を電解液中で再度陽極酸化する繰り返し工程（ｅ）と、
前記孔径拡大処理工程（ｄ）と繰り返し工程（ｅ）を繰り返し行い、微細凹凸構造を有する酸化皮膜を得る工程（ｆ）と、をさらに含むことを特徴とする、スタンパの製造方法。
【請求項１５】
請求項１１に記載のスタンパにより製造された、微細凹凸構造を有する透明物品。
【発明の詳細な説明】
【技術分野】
【０００１】
本発明は、アルミニウム表面に陽極酸化処理（以下、「アルマイト処理」とも記す。）を施した凹凸構造を形成した鋳型（スタンパ）を作製し、そのスタンパを用いて反射防止物品などを作製するための、処理皮膜欠陥の発生頻度を抑制したスタンパ用アルミニウム原型用素材、スタンパ用アルミニウム原型、それを用いたスタンパ及びその製造方法に関する。
本願は、２００９年９月１１日に、日本に出願された特願２００９−２１００５４号に基づき優先権を主張し、その内容をここに援用する。
【背景技術】
【０００２】
近年、凹凸構造の周期を可視光の波長以下に制御した微細凹凸構造を有する反射防止構造を設けることによって、テレビや携帯電話などの液晶面の反射戻り光を減少させる研究がなされている。そしてその方法の一つとして、アルミニウムをアルマイト処理することで微細凹凸構造を生成し、この凹凸部を樹脂などの成形材料に転写することで反射防止物品を製造する方法が採用されてきている。アルマイト処理により形成した凹凸パターンとして、円錐や四角錐などの錐形体が報告されている。【０００３】
アルミニウムにアルマイト処理を施し、この表面を鋳型（スタンパ）として転写物を製造する場合、スタンパ表面がそのまま転写物に反映されるため、その表面の品質が重要である。この表面品質に影響を与えるものとして、素材中の「第２相粒子」、「結晶粒度」、「結晶方位」と素材の「鏡面研磨性」が挙げられている。そして、「第２相粒子」とその他の項目（「結晶粒度」、「結晶方位」、「鏡面研磨性」）は相反する側面があるとされている。【０００４】
一般的に、「第２相粒子」は可視光の波長程度以上の相当直径を持つものが表面に存在するとアルマイト処理時に欠陥となる。この欠陥は、スタンパの転写物の凹凸となるため反射光の吸収若しくは散乱が妨げられ好ましくない。一方「第２相粒子」の可視光の波長よりも微小なものが表面に存在する場合でも、アルマイト処理時の欠陥の原因となる。この欠陥が連続して存在したり、可視光の波長程度以下の間隔で断続していたりすると、上記と同じ問題が生じ好ましくない。また、第２相粒子が可視光の波長以下の相当直径で、相当直径以上の近接距離で表面に散在する場合は、同様にアルマイト処理時の欠陥が生じる。しかし、これらによる反射光の吸収若しくは散乱の乱れは人の視覚では認識されない。【０００５】
そのため、アルマイト処理皮膜の欠陥になりうるアルミニウム中の第２相粒子は極力少ないことが好ましい。その第２相粒子の元になる添加元素及び不純物が少ない純アルミニウムを適用することで、処理皮膜欠陥のない微細凹凸構造が得られることがわかっている。このため、スタンパの素材として純アルミニウムが用いられてきた（例えば特許文献１の段落〔００２５〕参照）。
また、特許文献２には、アルミニウム基板上に、０．５〜１０質量％のＭｇを含有するアルミニウム合金膜を形成し、このアルミニウム合金膜にアルマイト処理を施すことにより、規則性に優れた陽極酸化ポーラスアルミナが製造できる旨の記載がある。
【先行技術文献】
【特許文献】
【０００６】
【特許文献１】特開２００５−１５６６９５号公報
【特許文献２】特開２００５−２３２４８７号公報
【発明の概要】
【発明が解決しようとする課題】
【０００７】
しかしながら、純度の高いアルミニウムの結晶粒は、鋳造工程や塑性加工・焼鈍工程で粗大化し易く、目視にて目立つ粗い結晶粒はアルマイト面にも同様の粒界模様を作る。その結果、スタンパによる転写物にもこの模様が転写されてしまい見た目が損なわれてしまう。
すなわち、高い純度のアルミニウムでは結晶粒が粗くなりやすいため、結晶粒に起因した模様を微細化かつ均一化するために圧延・押出・鍛造等を行っている。しかし、圧延・押出といった塑性加工方法は、加工方向が一方向に限られているため、加工組織において加工方向に延びた筋状の結晶模様が発生しやすい。その結果、スタンパによる転写物にも同様の模様が発生しやすくなる。そこで、圧延・押出といった塑性加工方法を採用する場合は、加工方向を２以上とする複雑な加工が必要となる。【０００８】
一方、鍛造では、自由に加工方向を入れ替えることで加工組織をコントロールすることができる。また、圧延・押出においては加工前後の寸法で加工度が決まる。一方、鍛造は焼鈍を挿みつつ加工方向を繰り返し入れ替えることで理論上は無限大の加工度を得ることができる。よって、鍛造による加工が好ましい。
なお、冷間加工＋焼鈍による再結晶を行った場合、より大きい冷間加工を加えた方がより微細な結晶粒が得られ易いことは一般的に知られており、大きな加工度を取れる鍛造がこの点でも好ましい。
しかしながら、上記のような鍛造により微細な結晶粒としても、鍛造前に鋳造時の粗大な結晶粒の痕跡がある場合（図１参照）、鍛造後に結晶方位のムラとなって残ってしまう（図２参照）。そのため、鍛造後の結晶粒の微細化はもちろん重要だが、その素材となる鋳塊の結晶粒を微細化することが必要となる。【０００９】
一般的に、鋳造直前の溶湯に微細化剤（例えばＡｌ−Ｔｉ−Ｂ系）を添加することで鋳造組織を微細にすることができる。しかし、純度の高いアルミニウム場合は微細化しにくいため、微細化剤の添加量が多くなる。その結果、その微細化剤に起因した第２相粒子（例えばＴｉＢ２）の増加がアルマイト面の表面品質を損なってしまう。
また、Ｍｇ（マグネシウム）含有率が低く純度の高いアルミニウムは、軟らかいため、切削加工性や研磨性に劣り、アルミニウム原型表面を平滑に仕上げることが難しい。切削加工や研磨後に残る凹凸はそのままアルマイト後の表面にも残ってしまうため、仕上げる切削・研磨費用の増加に繋がる。【００１０】
ところで、前記特許文献２では、０．５〜１０質量％のＭｇを添加することにより規則性に優れた陽極酸化ポーラスアルミナを得ている。しかし、特許文献２は、Ｍｇ含有アルミニウム合金膜をスパッタ法によるため、特にロール形状のスタンパを形成する際には、特殊な装置が必要となり、コストが増大してしまう。また、Ｍｇ添加量が１０質量％までと比較的多量であるため、第２相粒子の量が制御できていない。【００１１】
本発明は、このような、相反する問題を解消すべく案出されたものである。本発明は、鋳造時のアルミニウムの結晶粒を微細化することで、塑性加工及び焼鈍の回数低減を可能とし、かつ、第２相粒子の生成を抑制し、加えて鏡面研磨による凹凸を低減することを目的とする。これにより、本発明は、陽極酸化処理後に方向性のない均一な凹凸模様の形成が可能なスタンパ用アルミニウム原型、並びにそれを用いたスタンパを低コストで提供することを目的とする。
【課題を解決するための手段】
【００１２】
上記課題を解決する本願は、以下の態様を有する。
［１］Ｍｇを０．５〜３．０質量％含有し、不可避的不純物を含めてＭｇ以外の元素が合計で５００ｐｐｍ以下であり、残部がＡｌからなる成分組成と、平均結晶粒径が１０００μｍ以下であり、かつ第２相粒子の面積率が０．１０％以下である鋳造組織を有することを特徴とするスタンパ用アルミニウム原型用素材。
［２］不可避的不純物としてのＦｅの含有量が２００ｐｐｍ以下及びＳｉの含有量が１００ｐｐｍ以下である請求項１に記載のスタンパ用アルミニウム原型用素材。
［３］前記不可避的不純物を含めてＭｇ以外の元素を１０ｐｐｍを超えて含有することを特徴とする、［１］または［２］に記載のアルミニウム原型用素材。
［４］Ｍｇを０．５〜３．０質量％含有し、不可避的不純物を含めてＭｇ以外の元素が合計で５００ｐｐｍ以下であり、残部がＡｌからなる成分組成と、平均結晶粒径が１０００μｍ以下であり、かつ第２相粒子の面積率が０．１０％以下である金属組織を有することを特徴とするスタンパ用アルミニウム原型。
［５］不可避的不純物としてのＦｅの含有量が２００ｐｐｍ以下及びＳｉの含有量が１００ｐｐｍ以下である［４］に記載のスタンパ用アルミニウム原型。
［６］前記不可避的不純物を含めてＭｇ以外の元素を１０ｐｐｍを超えて含有することを特徴とする、［４］または［５］に記載のスタンパ用アルミニウム原型。
［７］Ｔｉの含有量が５ｐｐｍ以上２０ｐｐｍ以下である、［４］〜［６］のいずれか一項に記載のスタンパ用アルミニウム原型。
［８］塑性加工が施されることにより平均結晶粒径が１００μｍ以下にされた金属組織を有する［４］〜［７］のいずれか一項に記載のスタンパ用アルミニウム原型。
［９］前記塑性加工が鍛造である［４］に記載のスタンパ用アルミニウム原型。
［１０］さらに、２０〜６０ＨＶの硬度を有する［４］〜［９］のいずれか一項に記載のスタンパ用アルミニウム原型。
［１１］Ｍｇを０．５〜３．０質量％含有し、不可避的不純物を含めてＭｇ以外の元素が合計で５００ｐｐｍ以下であり、残部がＡｌからなる成分組成であって、平均結晶粒径が１０００μｍ以下であり、かつ第２相粒子の面積率が０．１０％以下である金属組織からなるアルミニウム原型と、表面に微細凹凸構造を有する酸化アルミニウム層と、を有するスタンパ。
［１２］前記アルミニウム原型は、不可避的不純物を含めてＭｇ以外の元素を１０ｐｐｍを超えて含有することを特徴とする、［１１］に記載のスタンパ。
［１３］［１１］または［１２］に記載のスタンパの製造方法であって、アルミニウム原型の表面を電解液中、定電圧下で陽極酸化して、表面に酸化皮膜を形成する第１の酸化皮膜形成工程（ａ）と、前記第１の酸化被膜形成工程（ａ）の後、アルミニウム原型の酸化皮膜を除去する酸化皮膜除去工程（ｂ）と、前記酸化皮膜除去工程（ｂ）の後、アルミニウム原型を電解液中で再度陽極酸化して微細凹凸構造を有する酸化皮膜を形成する第２の酸化皮膜形成工程（ｃ）と、を含むことを特徴とするスタンパの製造方法。
［１４］［１３］に記載のスタンパの製造方法であって、前記第２の酸化皮膜形成工程（ｃ）の後、アルミニウム原型を、酸化皮膜を溶解する溶液に浸漬して細孔の径を拡大させる孔径拡大処理工程（ｄ）と、前記孔径拡大処理工程（ｄ）の後、アルミニウム原型を電解液中で再度陽極酸化する繰り返し工程（ｅ）と、前記孔径拡大処理工程（ｄ）と繰り返し工程（ｅ）を繰り返し行い、微細凹凸構造を有する酸化皮膜を得る工程（ｆ）と、をさらに含むことを特徴とする、スタンパの製造方法。
［１５］［１１］に記載の方法により製造された、微細凹凸構造を有する透明物品。【００１３】
なお、本発明では、アルミニウム原型用素材或いはアルミニウム原型に含まれる、不可避的不純物を含めてＭｇ以外の元素の含有量を合計で５００ｐｐｍ以下と制限している。通常、アルミニウムにはＦｅ，Ｍｎ，Ｓｉ，Ｔｉ及びＢ等が不可避的に含まれている。これら不可避的元素の内、Ｔｉ及びＢは、本発明のアルミニウム原型用素材或いはアルミニウム原型を構成する合金成分としては不純物として取り扱うべきである。しかしながら、鋳造時の結晶組織微細化のために、このＴｉ及びＢ等を、ｐｐｍオーダーで積極的に添加している。そこで、上記のように「不可避的不純物を含めてＭｇ以外の元素」と表記している。
【発明の効果】
【００１４】
本発明によれば、アルミニウム溶湯に含まれるＭｇを０．５〜３．０質量％に制限し、しかも不可避的不純物を含め、Ｍｇ以外の元素を合計で５００ｐｐｍ以下に制限することにより、平均結晶粒径が１０００μｍ以下であり、かつ第２相粒子の面積率が０．１０％以下のアルミニウム鋳塊を得ることができる。この鋳塊に必要により鍛造等の塑性加工を施すことにより、微細かつ方位の均一な結晶粒を有し、併せて第２相粒子の出現が抑制されたスタンパ用アルミニウム原型が得られる。この原型は高硬度をも有しているため、表面研磨により平滑な表面を容易に形成することができる。その後に陽極酸化処理すれば、方向性のない均一な模様の凹凸転写面が容易に形成することができ、その結果、精度の高いスタンパを安価に提供できる。
【図面の簡単な説明】
【００１５】
【図１】高純度アルミニウムの鋳造組織を示す写真
【図２】高純度アルミニウムの鍛造組織を示す写真
【図３】本アルミニウム合金の鍛造組織を示す写真
【図４】実施例１における鍛造材表面のエッチング後の外観を示す写真
【図５】実施例２における鍛造材表面のエッチング後の外観を示す写真
【図６】実施例３における鍛造材表面のエッチング後の外観を示す写真
【図７】比較例１における鍛造材表面のエッチング後の外観を示す写真
【図８】比較例２における鍛造材表面のエッチング後の外観を示す写真
【図９】比較例３における鍛造材表面のエッチング後の外観を示す写真
【図１０】表面に陽極酸化アルミナを有するスタンパの製造工程を示す断面図である。
【図１１】本発明の反射防止物品に用いる反射防止フィルムの製造装置の一例を示す構成図である。
【発明を実施するための形態】
【００１６】
第２相粒子の生成を抑えるために純度の高いアルミニウムを選択すると、鋳造組織及び塑性加工・熱処理による再結晶組織において、両方の結晶粒が粗くなりやすい。また、素材が軟らかいため鏡面研磨性に劣る。一般的に、この問題を低減するため、アルミニウムに合金元素の添加が行われるが、合金元素に起因した第２相粒子が生成しやすくなる。
そこで、アルミニウムに対する固溶限が広く、かつ、第２相粒子を生成しにくいＭｇに着目し、Ｍｇをアルミニウムに添加した。Ｍｇの添加は、固溶強化による硬度アップにより鏡面切削性の向上が期待でき、アルミニウムに添加される元素の中では一般的なものであるため、安価に添加できるメリットがある。また、鋳造時の結晶粒微細化のために、純度の高いアルミニウムでは大量に添加が必要な微細化剤（例えばＡｌ−Ｔｌ−Ｂ系）が少量で済むようになり、この微細化剤に起因する第２相粒子（ＴｉＢ２等）も低減することができる。
【００１７】
ただし、この場合の欠点として、Ｍｇと第２相粒子を生成するＳｉ等の他元素が第２相粒子の総量を増加させることと、Ｍｇは固溶しやすいが、特定の濃度・温度域で第２相粒子を生成する場合があること、及びＭｇ等を添加することにより変形抵抗が大きくなるため鍛造等の塑性加工の費用が増加してしまうことが挙げられる。
そのため、Ｍｇの添加濃度と不可避的不純物を含めてＭｇ以外の他の元素の含有量には上限がある。また、Ｍｇ添加のみでは結晶粒の微細化が不十分である場合は、鋳造方法・塑性加工・熱処理の最適化を図ることが必要となる。
【００１８】
そこで、本発明者等は、上記観点から、まず、Ｍｇ含有量の最適範囲を探索するとともに、他の元素の上限を探索した。
そして、所望のスタンパを得るには、原型素材としてのアルミニウム鋳塊が、Ｍｇを０．５〜３．０質量％含有し、不可避的不純物を含めてＭｇ以外の元素が合計で５００ｐｐｍ以下であり残部がＡｌからなる成分組成と、平均結晶粒径が１０００μｍ以下であり、かつ第２相粒子の面積率が０．１０％以下である鋳造組織を有している必要があることを見出した。
そして、その後必要により鍛造等の塑性加工を受けて、平均結晶粒径が１００μｍ以下であり、かつ第２相粒子の面積率が０．１０％以下である金属組織を有する原型を得、その表面にアルマイト処理を施すと、方向性のない均一な凹凸模様を呈するスタンパが低コストで得られることがわかった。
以下に、その詳細及び好ましい態様、並びにその製造方法等を説明する。
【００１９】
組成
一般的に使われているアルミニウム地金の純度は９９．７％であるが、第２相粒子が少ないはずの純アルミニウムの場合でも５００ｐｐｍ超の不純物を含んでいる。そして、このような純度９９．９質量％程度の純アルミニウム素材でも第２相粒子が多くスタンパ表面の品質としては不十分である。そのため、Ｍｇ添加により第２相粒子が生成しやすくなっている本合金では、素原料として高純度アルミニウムを用いることが必要となる。
【００２０】
Ｍｇ添加濃度が３質量％を超えると、６６〜１８０℃の温度域で第２相粒子（Ａｌ３Ｍｇ２）を生成しやすくなる。製造工程に含まれる加工、特に熱間鍛造・焼鈍は再結晶温度（３００℃）以上で行われるが、その昇温・冷却過程では短い時間だが６６〜１８０℃の温度域に晒される。また、この製造工程のみならず、スタンパの使用条件にも影響を与える。例えば、アルマイト面の劣化によりスタンパの寿命が来てしまった場合、アルマイト面を再切削して除去し、再アルマイト処理することでスタンパを再生することができる。しかしながら、スタンパの使用温度が６６〜１８０℃の場合、第２相粒子（Ａｌ３Ｍｇ２）が発生してしまうためスタンパの再生ができず、コストアップに繋がる。あるいは、再アルマイト処理による再生を行う場合は、スタンパの使用温度が６６〜１８０℃以外に限定される。そのため、Ｍｇ添加濃度は３質量％以下とする。更に、Ｍｇの固溶強化による変形抵抗を抑え鍛造費用を低減するためには２質量％以下にすることが好ましい。ただし、Ｍｇ添加濃度を低くしすぎると塑性加工・熱処理による再結晶後の結晶粒が粗くなりやすいため、０．５質量％以上が良い。Ｍｇ添加濃度を０．５質量％未満とし、かつ、鍛造による加工度を上げることにより、再結晶の駆動力となる歪の蓄積を増やし結晶粒の微細化を行うこともできる。しかし、逆に鍛造費用の増加をまねき好ましくない。このように、Ｍｇの添加量の上限は、３％以下とすることが好ましく、２％以下とすることが更に好ましく、１．５％以下とすることがよりに好ましい。Ｍｇの添加量の下限は、０．５％以上とすることが好ましく、０．６％以上とすることが更に好ましい。
【００２１】
なお、Ｍｇの含有による固溶強化のため、アルミニウム鋳塊の硬度が高くなっており、塑性加工の際の加工程度を減らしても硬度が高い素材が得られる。そのため、平均結晶粒径１００μｍ以下のような高い均一性を要求されない場合は、鋳造時に結晶粒が１０００μｍ以下に微細化されているため、後述の熱間鍛造及び／又は冷間鍛造を省いても表面研磨を効果的に行うことができ、これをアルミニウム原型として用いる。これにより、塑性加工を省いた、又は程度を減らしたアルミニウム原型に陽極酸化処理をすることができるため、コストを低減することができる。また、結晶粒が１００μｍ程度の微細化が必要な場合には、後述の塑性加工を行う。鋳造後に塑性加工した素材も高い硬度が保たれており、鏡面研磨が効果的に行なわれ、研磨後の凹凸を少なくすることができる。
【００２２】
Ｍｇ以外の不純物は、アルミニウム中にほとんど固溶せず単独でも第２相粒子の原因となる元素（Ｆｅ・Ｍｎ等）や高温では固溶するものの室温では第２相粒子として析出する元素（Ｃｕ等）が存在しており、合計量で５００ｐｐｍ以下とする。これにより、鋳塊及びアルミニウム原型の第２相粒子の面積率を０．１０％以下に抑えることができる。特にＳｉは、もともと高純度アルミニウム中に多く含まれることに加え、鋳造工程にて溶湯と触れる耐火物（シリカ（ＳｉＯ２）・シリコンカーバイド（ＳｉＣ）等）からの溶出汚染が多いため、濃度が高くなりやすい。また、本合金のようなＭｇの存在下では容易に第２相粒子（Ｍｇ２Ｓｉ）を生成しやすいため、Ｓｉ濃度は１００ｐｐｍ以下が好ましく、５０ｐｐｍ以下が更に好ましく、３０ｐｐｍ以下とすることがより好ましい。Ｆｅは、Ｓｉの次に高純度アルミニウム中に多く含有される不純物でありアルミニウム中にはほとんど固溶しない。そのため、Ｆｅ単独でも第２相粒子の原因となるため、２００ｐｐｍ以下とすることが好ましく、１５０ｐｐｍ以下とすることが更に好ましく、１０ｐｐｍ以下とすることがより好ましい。また、Ｆｅ濃度は、３ｐｐｍ以上とすることが好ましく、５ｐｐｍ以上とすることが更に好ましくい。Ｆｅ濃度が３ｐｐｍ未満となるアルミニウムの調整は容易ではなく、スタンパ用アルミニウム原型及びスタンパの製造費用の多大な増加をまねき好ましくない。
【００２３】
なお、鋳造組織の微細化を容易に行なわせるために、微細化剤を添加することが好ましい。従来、微細化剤としてＡｌ−Ｔｉ−Ｂ系合金、Ａｌ−Ｔｉ−Ｃ系合金などの形態で添加することが行われている。例えば、Ａｌ−Ｔｉ−Ｂ系母合金を添加する場合、Ｔｉ濃度が添加前と比べて５ｐｐｍ以上１００ｐｐｍ以下上昇する程度に、Ｂ濃度が添加前と比べて１ｐｐｍ以上２０ｐｐｍ以下上昇する程度に添加するのが良い。Ｔｉの添加量の上限は、３０ｐｐｍ以下とすることが好ましく、２０ｐｐｍ以下とすることが更に好ましい。また、Ｔｉの添加量の下限は、５ｐｐｍ以上とすることが好ましく、７ｐｐｍ以上とすることが更に好ましく、１０ｐｐｍを超えることがより好ましい。Ｔｉの添加量が５ｐｐｍを下回ると、結晶粒の大きさを十分に小さくできなくなる恐れがある。また、Ｔｉの添加量が２０ｐｐｍを上回ると、このような素材を用いてスタンパを作成し、透明物品を作成したときに透明物品のヘイズが大きくなってしまう恐れがある。このＴｉ，Ｂも、前記不可避的不純物を含め、Ｍｇ以外の元素が合計で５００ｐｐｍ以下となる範囲で添加する必要がある。Ｍｇ以外の元素が合計は１００ｐｐｍ以下であることが更に好ましく、７０ｐｐｍ以下であることがより好ましい。
また、Ｍｇ以外の元素が合計で１０ｐｐｍを超えるように含有されている必要がある。Ｍｇ以外の不可避的不純物が１０ｐｐｍ以下となると、結晶粒が粗大になってしまう恐れがある。特に微細化剤の添加後のＴｉ濃度が５ｐｐｍ以上とすることが好ましく、Ｔｉ、Ｆｅなどの不可避的不純物を含めＭｇ以外の元素の含有量は１０ｐｐｍを超えることが好ましく、１５ｐｐｍ以上であることが更に好ましい。また、不可避的不純物の含有量を１０ｐｐｍ以下とするには、非常に高純度のアルミニウムを用意する必要があるが、そのようなアルミニウムの調整は容易ではなく、スタンパ用アルミニウム原型及びスタンパの製造費用の多大な増加をまねき好ましくない。
【００２４】
鋳造
鋳塊の粗大な結晶粒の痕跡が塑性加工・熱処理後にも粗大に残ってしまうため、鋳塊の結晶粒を微細にすることは重要である。しかし、高純度アルミニウムの鋳造組織は粗く、その結晶粒度は、図１に見られるように、センチメートルオーダーである。
そのため、アルミニウムの鋳塊の微細化のためには、一般的にＡｌ−Ｔｉ−Ｂ系やＡｌ−Ｔｉ−Ｃ系などの微細化剤を鋳造直前に溶湯に加えＴｉＢ２粒子やＴｉＣ粒子を核として結晶核の発生数を増やすことが行われる。例えばＡｌ−Ｔｉ−Ｂ系合金を添加する際、元々含まれていたＴｉやＢは凝集し、ほとんど微細化能力を持たない。しかしながら、純度９９．９５％以上の純度の高いアルミニウムの場合、通常の微細化剤の添加量（Ｔｉ濃度上昇量で５〜１００ｐｐｍ、Ｂ濃度上昇量で１〜２０ｐｐｍ）では微細化せず、Ｔｉ濃度上昇量で３５０ｐｐｍ、Ｂ濃度上昇量で７０ｐｐｍの添加量でも微細化しなかった。微細化剤の過剰な添加は、第２相粒子（ＴｉＢ２）の増加につながりスタンパ表面の欠陥の原因となる。
【００２５】
一方、本合金は、原料に高純度アルミニウムを使用しているもののＭｇが添加されているため高純度アルミニウムではない。その結果、Ｔｉ濃度上昇量で８ｐｐｍ、Ｂ濃度上昇量で２ｐｐｍ程度の少量の微細化剤で、図３に見られるように、２００〜５００μｍ程度の微細結晶粒を得ることが可能となる。
なお、本明細書中でスタンパ用アルミニウム原型素材とは、鋳造後、塑性加工前のアルミニウム合金のことをいう。
【００２６】
塑性加工
上記、鋳造組織の微細化により結晶方位に起因した不均一さは軽減できるが、まだ結晶粒度が２００〜５００μｍあり、目視にて目立たなくなる１００μｍ以下を満たしていない。そこで、組織を微細化させるために、アルミニウム原型素材に塑性加工を施す。塑性加工としては、圧延、押出、及び自由鋳造などが挙げられる。塑性加工は圧延・押出などでもよいが、圧延・押出といった塑性加工方法では加工方向が限られているため鋳塊の結晶粒が加工方向に延びた加工組織となり、熱処理による再結晶後にも加工組織の痕跡が加工方向に残ってしまい、筋っぽい組織となってしまう。このため、２方向以上の加工が必要である。一方、自由鍛造は加工方向を自由に選べるため、異方性が無いランダムな組織を作る上で有利であるため好ましい。
【００２７】
また、圧延・押出は加工方向が限られているため、塑性加工前の素材寸法と加工後の寸法にて加工度が決まってしまう。一方、自由鍛造は加工方向を入れ替えることで塑性加工を繰り返し加えることができるため、より大きな加工度を得ることができる。より大きな加工度は再結晶の駆動力となる歪の蓄積につながり、この歪の蓄積は再結晶組織をより微細とし、アルマイト皮膜を鋳型とした転写物の均一性に寄与するため、より微細な結晶粒を得たいときには鍛造処理が好ましい。
この鍛造は、比較的粗い鋳造組織を破壊し微細均一化を主目的とする熱間鍛造と熱間鍛造により微細均一化した素材を更に微細化することを主目的とする冷間鍛造・焼鈍に大別される。
【００２８】
熱間鍛造
熱間鍛造に先立つ予熱温度は重要であり、低温すぎると鍛造時に再結晶が起こらないため均一化が期待できず、高温すぎると予熱時の粒成長が頗著となり粗大な結晶粒が生じ、これの痕跡が冷間鍛造後も残ってしまう。予熱温度は３５０〜４７０℃が好ましく、４２０℃に近いほど好ましい。熱間鍛造は（２／３Ｕ−１．５Ｓ）×３サイクルを基本とし、より高い均一性が求められる場合には再予熱後に同様の熱間鍛造を繰り返す。ここで、２／３Ｕや１．５Ｓやという表記はＪＩＳにて定義されているように、２／３Ｕとは鍛錬成形比２／３のスエ込鍛錬を示し、１．５Ｓとは鍛錬成形比１．５の実体鍛錬を示す。このスエ込鍛錬（ｕｐｓｅｔ  ｆｏｒｇｉｎｇ）と実体鍛錬（ｓｏｌｉｄ  ｆｏｒｇｉｎｇ）の順序は問わず、逆になっても良い。
【００２９】
鍛造のサイクル回数は多い方が均一組織を得られ易いが、鍛造時間の増加による鍛造材の温度の低下が大きくなる。この温度低下により鍛造材の温度が３００℃未満になると再結晶を起こし難くなり、熱間鍛造の第一の目的である組織の均一化が起こり難くなる。そのため予熱温度を高める必要がでてくるが、予熱温度を高めるとこの予熱の際に結晶粒の粗大化が起こりやすくなる。そのため、鍛造のサイクル回数は多い方が良いが３サイクル程度にとどめるのが良い。鍛造のサイクル回数を減らし鍛造中の温度低下を抑え、これにより予熱温度を下げることもできるが、この場合、均一組織を得るためにサイクル回数の減少を熱間鍛造・再加熱の回数を増やすことで補うことになり、工業的に現実的では無い。
【００３０】
また、（２Ｓ−１／２Ｕ）×３サイクルのように一度の鍛伸量・据込量を大きくすると同じサイクル回数でも歪の蓄積が多く結晶粒微細化の点では有利である。しかしながら、鍛造時に表面のシワが内部に巻き込まれやすく、このシワが後のアルマイト処理時に欠陥となって現れるため好ましくない。また、熱間鍛造による再結晶の代わりに冷間鍛造＋焼鈍を繰り返すことによる再結晶も考えられるが、工数が増えてしまい工業的に現実的では無い。
高い均一性を要求されない場合は、鋳造時に２００〜５００μｍに微細化されているため、この熱間鍛造を省くことができ鍛造コストを低減することができる。
【００３１】
冷間鍛造
冷間鍛造は再結晶粒の微細化のための歪の蓄積が主目的のため、より高い鍛錬比の方が微細化には有利である。しかしながら、鍛錬比が高すぎる場合、鍛造時に割れが入るため、鍛伸・据込を繰り返す場合でも（１．５Ｓ−２／３Ｕ）×２〜３サイクルに、鍛伸又は据込のみの場合でも２〜１２Ｓ又は１／２〜１／１２Ｕに留めるのが良い。また、冷間鍛造時には加工熱により鍛造材の温度が上昇する。歪の開放が顕著となる２００℃を超えた場合は水冷・空冷等により冷却する方が良く、更に１５０℃以下に保つ方が好ましい。
【００３２】
なお、必要により熱間鍛造後、アルミニウム合金にポンチなどで中央部に穴を開けて、冷間鍛造を行うことで、中空鍛造を行ってもよい。例えば、熱間鍛造の最後に中央部に穴を開けて外径Φ５０８−内径Φ１３０×４３３Ｌとし、これを冷却後この内径部に芯金を通してから冷間鍛伸５．８７Ｓを行い外径Φ２４０−内径Φ１３０×２５４３Ｌとすることで、後の切削工程で削ってしまう内径部分の素材が不必要となり素材歩留を向上させることができる。また、切削工程で中央部を削る中繰り加工が省略できるメリットがある。
【００３３】
焼鈍
鍛造後の焼鈍は、冷間鍛造にて蓄積された歪を駆動力とし再結晶を起こさせるために行う。焼鈍温度は重要であり、低すぎると再結晶が起こらず加工組織が残ってしまう。一方、高すぎると粒成長が起こってしまい粗大な結晶粒は生じてしまう。そのため、焼鈍温度の下限は再結晶が完了する２８０℃以上が良く、上限は粒成長による粗大化が顕著となる３５０℃以下が良く、更に結晶粒がより微細となる２８０℃に近いほど好ましい。
【００３４】
このようにして製造した素材を所望形状に切削加工してアルミニウム原型とする。
なお、本明細書中でスタンパ用アルミニウム原型とは、塑性加工後切削等を行い、陽極酸化する直前のアルミニウム合金のことをいう。なお、平均結晶粒径が１００μｍ以下のような高い均一性を要求されない場合は、塑性加工を省いたアルミニウム合金をアルミニウム原型として用いることができる。アルミニウム原型は、板形状でもロール形状でもよいが、本発明による素材は切削加工によって容易に所望の形状を得ることができる。特に、アルミニウム原型は、ロール形状に切削し、表面をアルマイト処理することで、微細凹凸構造を連続的に転写でき、生産性を高めることが可能である。
【００３５】
以下に、アルミニウム原型の表面を陽極酸化することによって、ピッチが可視光の波長以下である複数の微細凹凸構造を有する陽極酸化アルミナが表面に形成されたスタンパの製造について説明する。
【００３６】
スタンパの製造方法としては、下記の工程を順に行う方法が好ましい。
第１の酸化皮膜形成工程（ａ）：
鏡面化されたアルミニウム原型の表面を電解液中、定電圧下で陽極酸化して、表面に酸化皮膜を形成する（以下、工程（ａ）とも記す。）。
酸化皮膜除去工程（ｂ）：
酸化皮膜を除去し、陽極酸化の細孔発生点をアルミニウム原型の表面に形成する（以下、工程（ｂ）とも記す。）。
第２の酸化皮膜形成工程（ｃ）：
細孔発生点が形成されたアルミニウム原型の表面を電解液中、定電圧下で再度陽極酸化して、細孔発生点に対応した細孔を有する酸化皮膜を表面に形成する（以下、工程（ｃ）とも記す。）。
孔径拡大処理工程（ｄ）：
細孔の径を拡大させる（以下、工程（ｄ）とも記す。）。
繰り返し工程（ｅ）：
必要に応じて、第２の酸化皮膜形成工程（ｃ）と孔径拡大処理工程（ｄ）とを繰り返し行う（以下、工程（ｅ）とも記す。）。
【００３７】
工程（ａ）〜（ｅ）を有する方法によれば、鏡面化されたアルミニウム原型の表面に、開口部から深さ方向に徐々に径が縮小するテーパ形状の細孔が周期的に形成され、その結果、複数の細孔を有する陽極酸化アルミナが表面に形成されたスタンパを得ることができる。
【００３８】
工程（ａ）の前に、アルミニウム原型の表面の酸化皮膜を除去する前処理を行ってもよい。酸化皮膜を除去する方法としてはクロム酸／リン酸混合液に浸漬する方法等が挙げられる。
また、細孔の配列の規則性はやや低下するが、スタンパの表面を転写した材料の用途によっては工程（ａ）を行わず、工程（ｃ）から行ってもよい。
以下、各工程を詳細に説明する。
【００３９】
工程（ａ）：
第１の酸化皮膜形成工程（ａ）では、鏡面化されたアルミニウム原型の表面を電解液中、定電圧下で陽極酸化し、図１０に示すように、アルミニウム原型９０の表面に、細孔３１を有する酸化皮膜３２を形成する。
電解液としては、酸性電解液、アルカリ性電解液が挙げられ、酸性電解液が好ましい。
酸性電解液としては、シュウ酸、硫酸、リン酸、これらの混合物等が挙げられる。
【００４０】
シュウ酸を電解液として用いる場合、シュウ酸の濃度は、０．７Ｍ以下が好ましい。シュウ酸の濃度が０．７Ｍを超えると、陽極酸化時の電流値が高くなりすぎて酸化皮膜の表面が粗くなることがある。
また、陽極酸化時の電圧を３０〜６０Ｖとすることにより、ピッチが１００ｎｍ程度の規則性の高い細孔を有する陽極酸化アルミナが表面に形成されたスタンパを得ることができる。陽極酸化時の電圧がこの範囲より高くても低くても規則性が低下する傾向にあり、ピッチが可視光の波長より大きくなることがある。
電解液の温度は、６０℃以下が好ましく、４５℃以下がより好ましい。電解液の温度が６０℃を超えると、いわゆる「ヤケ」といわれる現象が起こる傾向にあり、細孔が壊れたり、表面が溶けて細孔の規則性が乱れたりすることがある。
【００４１】
硫酸を電解液として用いる場合、硫酸の濃度は０．７Ｍ以下が好ましい。硫酸の濃度が０．７Ｍを超えると、陽極酸化時の電流値が高くなりすぎて定電圧を維持できなくなることがある。
また、陽極酸化時の電圧を２５〜３０Ｖとすることにより、ピッチが６３ｎｍ程度の規則性の高い細孔を有する陽極酸化アルミナが表面に形成されたスタンパを得ることができる。陽極酸化時の電圧がこの範囲より高くても低くても規則性が低下する傾向があり、ピッチが可視光の波長より大きくなることがある。
電解液の温度は、３０℃以下が好ましく、２０℃以下がより好ましい。電解液の温度が３０℃を超えると、いわゆる「ヤケ」といわれる現象が起こる傾向にあり、細孔が壊れたり、表面が溶けて細孔の規則性が乱れたりすることがある。
【００４２】
工程（ａ）では、陽極酸化を長時間施すことで形成される酸化皮膜が厚くなり、細孔の配列の規則性を向上させることができるが、その際、酸化皮膜の厚さを３０μｍ以下とすることにより、結晶粒界によるマクロな凹凸がより抑制され、光学用途の物品の製造により適したスタンパを得ることができる。酸化皮膜の厚さは、１〜１０μｍがより好ましく、１〜３μｍがさらに好ましい。酸化皮膜の厚さは、電界放出形走査電子顕微鏡等で観察できる。
【００４３】
工程（ｂ）：
工程（ａ）の後、工程（ａ）により形成された酸化皮膜３２を除去することにより、図１０に示すように、除去された酸化皮膜３２の底部（バリア層と呼ばれる）に対応する周期的な窪み、すなわち、細孔発生点３３を形成する。
形成された酸化皮膜３２を一旦除去し、陽極酸化の細孔発生点３３を形成することで、最終的に形成される細孔の規則性を向上させることができる（例えば、益田、「応用物理」、２０００年、第６９巻、第５号、ｐ．５５８参照。）。
【００４４】
酸化皮膜３２を除去する方法としては、アルミニウムを溶解せず、アルミナを選択的に溶解する溶液によって除去する方法が挙げられる。このような溶液としては、例えば、クロム酸／リン酸混合液等が挙げられる。酸化被膜３２は、その一部分を除去する方法で有っても良いが、本工程において酸化被膜３２を完全に除去することで、より規則性の高い細孔を形成することができる。
【００４５】
工程（ｃ）：
細孔発生点３３が形成されたアルミニウム原型９０を電解液中、定電圧下で再度陽極酸化し、再び酸化皮膜を形成する。
工程（ｃ）では、工程（ａ）と同様の条件（電解液濃度、電解液温度、化成電圧等）下で陽極酸化すればよい。
これにより、図１０に示すように、円柱状の細孔３４が形成された酸化皮膜３５を形成できる。工程（ｃ）においても、陽極酸化を長時間施すほど、深い細孔を得ることができるが、例えば反射防止物品などの光学用の物品を製造するためのスタンパを製造する場合には、ここでは０．０１〜０．５μｍ程度の酸化皮膜を形成すればよく、工程（ａ）で形成するほどの厚さの酸化皮膜を形成する必要はない。
【００４６】
工程（ｄ）：
工程（ｃ）の後、工程（ｃ）で形成された細孔３４の径を拡大させる孔径拡大処理を行って、図１０に示すように、細孔３４の径を拡径する。
孔径拡大処理の具体的方法としては、アルミナを溶解する溶液に浸漬して、工程（ｃ）で形成された細孔の径をエッチングにより拡大させる方法が挙げられる。このような溶液としては、例えば、５質量％程度のリン酸水溶液等が挙げられる。工程（ｄ）の時間を長くするほど、細孔の径は大きくなる。
【００４７】
工程（ｅ）：
再度、工程（ｃ）を行って、図１０に示すように、細孔３４の形状を径の異なる２段の円柱状とし、その後、再度、工程（ｄ）を行う。このように工程（ｃ）と工程（ｄ）を繰り返す、繰り返し工程（ｅ）により、図１０に示すように、細孔３４の形状を開口部から深さ方向に徐々に径が縮小するテーパ形状にでき、その結果、周期的な複数の細孔を有する陽極酸化アルミナが表面に形成されたスタンパ１２を得ることができる。
【００４８】
工程（ｃ）及び工程（ｄ）の条件、例えば、陽極酸化の時間及び孔径拡大処理の時間を適宜設定することにより、様々な形状の細孔を形成することができる。よって、スタンパから製造しようとする物品の用途等に応じて、これら条件を適宜設定すればよい。例えば、陽極酸化工程とエッチング工程とを短い間隔で多数回繰り返すと、略円錐状の細孔を得ることができる。また、陽極酸化工程とエッチング工程の時間を調整することで逆釣鐘状や、先鋭形状の凹凸構造を形成することができ、適宜形状を変化させたスタンパを製造することができる。また、このスタンパが反射防止膜等の反射防止物品を製造するものである場合には、このように条件を適宜設定することにより、細孔のピッチや深さを任意に変更できるため、最適な屈折率変化を設計することも可能となる。
【００４９】
こうして製造されたスタンパは、多数の周期的な細孔が形成された結果、表面に微細凹凸構造を有するものとなる。そして、この微細凹凸構造における細孔のピッチが可視光の波長以下、すなわち４００ｎｍ以下であると、いわゆるモスアイ構造となる。
ピッチは、微細凹凸構造の凹部（細孔）の中心からこれに隣接する凹部（細孔）の中心までの距離である。
ピッチが４００ｎｍより大きいと可視光の散乱が起こるため、十分な反射防止機能は発現せず、反射防止膜等の反射防止物品の製造には適さない。
【００５０】
スタンパが反射防止膜等の反射防止物品を製造するものである場合には、細孔のピッチが可視光の波長以下であるとともに、細孔の深さは、５０ｎｍ以上であることが好ましく、１００ｎｍ以上であることがより好ましい。
深さは、微細凹凸構造の凹部（細孔）の開口部から最深部までの距離である。
細孔の深さが５０ｎｍ以上であれば、スタンパの表面の転写により形成された光学用途の物品の表面、すなわち転写面の反射率が低下する。
【００５１】
また、スタンパの細孔のアスペクト比（深さ／ピッチ）は１．０〜４．０が好ましく、１．３〜３．５が好ましく、１．８〜３．５がさらに好ましく、２．０〜３．０が最も好ましい。アスペクト比が１．０以上であれば、反射率が低い転写面を形成でき、その入射角依存性や波長依存性も十分に小さくなる。アスペクト比が４．０より大きいと転写面の機械的強度が低下する傾向がある。
【００５２】
スタンパの微細凹凸構造が形成された表面は、離型が容易になるように、離型処理が施されていてもよい。離型処理の方法としては、例えば、シリコーン系ポリマーやフッ素ポリマーをコーティングする方法、フッ素化合物を蒸着する方法、フッ素系又はフッ素シリコーン系のシランカップリング剤をコーティングする方法等が挙げられる。
【００５３】
＜物品の製造方法＞
本発明のスタンパを用いて、微細凹凸構造を表面に有する物品の製造方法は、本発明のスタンパの表面の微細凹凸構造を、透明基材の表面に転写する方法である。具体的には、本発明のスタンパと透明基材との間に活性エネルギー線硬化性樹脂組成物を充填し、これに活性エネルギー線を照射して硬化させて、スタンパの微細凹凸構造が転写された硬化樹脂層を透明基材の表面に形成し、硬化樹脂層が表面に形成された透明基材をスタンパから剥離する方法（いわゆる光インプリント法）が挙げられる。
【００５４】
（透明基材）
基材の形状としては、フィルム、シート、射出成形品、プレス成形品等が挙げられる。
基材の材質としては、例えば、ポリカーボネート、ポリスチレン系樹脂、ポリエステル、アクリル系樹脂、セルロース系樹脂（トリアセチルセルロース等）、ポリオレフィン、ガラス等が挙げられる。
【００５５】
（製造装置）
微細凹凸構造を表面に有する物品は、例えば、図１１に示す製造装置を用いて、下記のようにして製造される。
表面に微細凹凸構造（図示略）を有するロール状スタンパ２０と、ロール状スタンパ２０の表面に沿って移動する帯状のフィルム４２（透明基材）との間に、タンク２２から活性エネルギー線硬化性樹脂組成物を供給する。
【００５６】
ロール状スタンパ２０と、空気圧シリンダ２４によってニップ圧が調整されたニップロール２６との間で、フィルム４２及び活性エネルギー線硬化性樹脂組成物をニップし、活性エネルギー線硬化性樹脂組成物を、フィルム４２とロール状スタンパ２０との間に均一に行き渡らせると同時に、ロール状スタンパ２０の微細凹凸構造の凹部内に充填する。
【００５７】
ロール状スタンパ２０の下方に設置された活性エネルギー線照射装置２８から、フィルム４２を通して活性エネルギー線硬化性樹脂組成物に活性エネルギー線を照射し、活性エネルギー線硬化性樹脂組成物を硬化させることによって、ロール状スタンパ２０の表面の微細凹凸構造が転写された硬化樹脂層４４を形成する。
剥離ロール３０により、表面に硬化樹脂層４４が形成されたフィルム４２をロール状スタンパ２０から剥離することによって、表面に微細凹凸構造を有する物品４０を得る。
【００５８】
活性エネルギー線照射装置２８としては、高圧水銀ランプ、メタルハライドランプ等が好ましく、この場合の光照射エネルギー量は、１００〜１００００ｍＪ／ｃｍ２が好ましい。
【００５９】
フィルム４２は、光透過性フィルムである。フィルムの材料としては、アクリル系樹脂、ポリカーボネート、スチレン系樹脂、ポリエステル、セルロース系樹脂（トリアセチルセルロース等）、ポリオレフィン、脂環式ポリオレフィン等が挙げられる。
【００６０】
硬化樹脂層４４は、後述の活性エネルギー線硬化性樹脂組成物の硬化物からなる膜であり、表面に微細凹凸構造を有する。
陽極酸化アルミナのスタンパを用いた場合の物品４０の表面の微細凹凸構造は、陽極酸化アルミナの表面の微細凹凸構造を転写して形成されたものであり、活性エネルギー線硬化性樹脂組成物の硬化物からなる複数の凸部４６を有する。
【００６１】
微細凹凸構造としては、略円錐形状、角錐形状等の突起（凸部）が複数並んだ、いわゆるモスアイ構造が好ましい。突起間の間隔が可視光の波長以下であるモスアイ構造は、空気の屈折率から材料の屈折率へと連続的に屈折率が増大していくことで有効な反射防止の手段となることが知られている。
【００６２】
凸部間の平均間隔は、可視光の波長以下、すなわち４００ｎｍ以下が好ましい。陽極酸化アルミナのスタンパを用いて凸部を形成した場合、凸部間の平均間隔は１００ｎｍ程度となることから、２００ｎｍ以下がより好ましく、１５０ｎｍ以下が特に好ましい。
【００６３】
凸部間の平均間隔は、凸部の形成のしやすさの点から、２０ｎｍ以上が好ましい。
凸部間の平均間隔は、電子顕微鏡観察によって隣接する凸部間の間隔（凸部の中心から隣接する凸部の中心までの距離）を５０点測定し、これらの値を平均したものである。
【００６４】
凸部の高さは、平均間隔が１００ｎｍの場合は、８０〜５００ｎｍが好ましく、１２０〜４００ｎｍがより好ましく、１５０〜３００ｎｍが特に好ましい。凸部の高さが８０ｎｍ以上であれば、反射率が十分低くなり、かつ反射率の波長依存性が少ない。凸部の高さが５００ｎｍ以下であれば、凸部の耐擦傷性が良好となる。
凸部の高さは、電子顕微鏡によって倍率３００００倍で観察したときにおける、凸部の最頂部と、凸部間に存在する凹部の最底部との間の距離を測定した値である。
【００６５】
凸部のアスペクト比（凸部の高さ／凸部間の平均間隔）は、０．５〜５．０が好ましく、０．８〜４．５がより好ましく、１．２〜４．０が特に好ましい。凸部のアスペクト比が０．５以上であれば、超親水性膜や超撥水性膜として充分に使用できる。凸部のアスペクト比が５．０以下であれば、凸部の耐擦傷性が良好となる。
【００６６】
凸部の形状は、高さ方向と直交する方向の凸部断面積が最表面から深さ方向に連続的に増加する形状、すなわち、凸部の高さ方向の断面形状が、三角形、台形、釣鐘型等の形状が好ましい。
【００６７】
低反射物品を作製する場合、硬化樹脂層４４の屈折率とフィルム４２の屈折率との差は、０．２以下が好ましく、０．１以下がより好ましく、０．０５以下が特に好ましい。屈折率差が０．２以下であれば、硬化樹脂層４４とフィルム４２との界面における反射が抑えられる。屈折率差は少なければ少ないほど好ましい。
【００６８】
表面に微細凹凸構造を有する場合、その表面が疎水性の材料から形成されていればロータス効果により超撥水性が得られ、その表面が親水性の材料から形成されていれば超親水性が得られることが知られている。
【００６９】
硬化樹脂層４４の材料が疎水性の場合の微細凹凸構造の表面の水接触角は、９０゜以上が好ましく、１１０゜以上がより好ましく、１２０゜以上が特に好ましい。水接触角が９０゜以上であれば、水汚れが付着しにくくなるため、十分な防汚性が発揮される。また、水が付着しにくいため、着氷防止を期待できる。撥水製品では、接触角は大きければ大きいほど好ましい。
【００７０】
硬化樹脂層４４の材料が親水性の場合の微細凹凸構造の表面の水接触角は、２５゜以下が好ましく、２３゜以下がより好ましく、２１゜以下が特に好ましい。水接触角が２５゜以下であれば、表面に付着した汚れが水で洗い流され、また油汚れが付着しにくくなるため、十分な防汚性が発揮される。前記水接触角は、硬化樹脂層４４の吸水による微細凹凸構造の変形、それに伴う反射率の上昇を抑える点から、３゜以上が好ましく、より好ましくは５°以上である。
【００７１】
また、表面に微細凹凸構造を有する物品を表示装置などの光学用途に用いる場合、物品のヘイズは１．５％以下であることが好ましく、１．３％以下とすることが更に好ましい。
【００７２】
（活性エネルギー線硬化性樹脂組成物）
活性エネルギー線硬化性樹脂組成物は、重合性化合物及び重合開始剤を含む。
重合性化合物としては、分子中にラジカル重合性結合及び／又はカチオン重合性結合を有するモノマー、オリゴマー、反応性ポリマー等が挙げられる。
【００７３】
ラジカル重合性結合を有するモノマーとしては、単官能モノマー、多官能モノマーが挙げられる。
単官能モノマーとしては、メチル（メタ）アクリレート、エチル（メタ）アクリレート、プロピル（メタ）アクリレート、ｎ−ブチル（メタ）アクリレート、ｉ−ブチル（メタ）アクリレート、ｓ−ブチル（メタ）アクリレート、ｔ−ブチル（メタ）アクリレート、２−エチルヘキシル（メタ）アクリレート、ラウリル（メタ）アクリレート、アルキル（メタ）アクリレート、トリデシル（メタ）アクリレート、ステアリル（メタ）アクリレート、シクロヘキシル（メタ）アクリレート、ベンジル（メタ）アクリレート、フェノキシエチル（メタ）アクリレート、イソボルニル（メタ）アクリレート、グリシジル（メタ）アクリレート、テトラヒドロフルフリル（メタ）アクリレート、アリル（メタ）アクリレート、２−ヒドロキシエチル（メタ）アクリレート、ヒドロキシプロピル（メタ）アクリレート、２−メトキシエチル（メタ）アクリレート、２−エトキシエチル（メタ）アクリレート等の（メタ）アクリレート誘導体；（メタ）アクリル酸、（メタ）アクリロニトリル；スチレン、α−メチルスチレン等のスチレン誘導体；（メタ）アクリルアミド、Ｎ−ジメチル（メタ）アクリルアミド、Ｎ−ジエチル（メタ）アクリルアミド、ジメチルアミノプロピル（メタ）アクリルアミド等の（メタ）アクリルアミド誘導体等が挙げられる。これらは、１種を単独で用いてもよく、２種類以上を併用してもよい。
【００７４】
多官能モノマーとしては、エチレングリコールジ（メタ）アクリレート、トリプロピレングリコールジ（メタ）アクリレート、イソシアヌール酸エチレンオキサイド変性ジ（メタ）アクリレート、トリエチレングリコールジ（メタ）アクリレート、ジエチレングリコールジ（メタ）アクリレート、ネオペンチルグリコールジ（メタ）アクリレート、１，６−ヘキサンジオールジ（メタ）アクリレート、１，５−ペンタンジオールジ（メタ）アクリレート、１，３−ブチレングリコールジ（メタ）アクリレート、ポリブチレングリコールジ（メタ）アクリレート、２，２−ビス（４−（メタ）アクリロキシポリエトキシフェニル）プロパン、２，２−ビス（４−（メタ）アクリロキシエトキシフェニル）プロパン、２，２−ビス（４−（３−（メタ）アクリロキシ−２−ヒドロキシプロポキシ）フェニル）プロパン、１，２−ビス（３−（メタ）アクリロキシ−２−ヒドロキシプロポキシ）エタン、１，４−ビス（３−（メタ）アクリロキシ−２−ヒドロキシプロポキシ）ブタン、ジメチロールトリシクロデカンジ（メタ）アクリレート、ビスフェノールＡのエチレンオキサイド付加物ジ（メタ）アクリレート、ビスフェノールＡのプロピレンオキサイド付加物ジ（メタ）アクリレート、ヒドロキシピバリン酸ネオペンチルグリコールジ（メタ）アクリレート、ジビニルベンゼン、メチレンビスアクリルアミド等の二官能性モノマー；ペンタエリスリトールトリ（メタ）アクリレート、トリメチロールプロパントリ（メタ）アクリレート、トリメチロールプロパンエチレンオキサイド変性トリ（メタ）アクリレート、トリメチロールプロパンプロピレンオキシド変性トリアクリレート、トリメチロールプロパンエチレンオキシド変性トリアクリレート、イソシアヌール酸エチレンオキサイド変性トリ（メタ）アクリレート等の三官能モノマー；コハク酸／トリメチロールエタン／アクリル酸の縮合反応混合物、ジペンタエリストールヘキサ（メタ）アクリレート、ジペンタエリストールペンタ（メタ）アクリレート、ジトリメチロールプロパンテトラアクリレート、テトラメチロールメタンテトラ（メタ）アクリレート等の四官能以上のモノマー；二官能以上のウレタンアクリレート、二官能以上のポリエステルアクリレート等が挙げられる。これらは、１種を単独で用いてもよく、２種類以上を併用してもよい。
【００７５】
カチオン重合性結合を有するモノマーとしては、エポキシ基、オキセタニル基、オキサゾリル基、ビニルオキシ基等を有するモノマーが挙げられ、エポキシ基を有するモノマーが特に好ましい。
【００７６】
オリゴマー又は反応性ポリマーとしては、不飽和ジカルボン酸と多価アルコールとの縮合物等の不飽和ポリエステル類；ポリエステル（メタ）アクリレート、ポリエーテル（メタ）アクリレート、ポリオール（メタ）アクリレート、エポキシ（メタ）アクリレート、ウレタン（メタ）アクリレート、カチオン重合型エポキシ化合物、側鎖にラジカル重合性結合を有する上述のモノマーの単独又は共重合ポリマー等が挙げられる。
【００７７】
光硬化反応を利用する場合、光重合開始剤としては、例えば、ベンゾイン、ベンゾインメチルエーテル、ベンゾインエチルエーテル、ベンゾインイソプロピルエーテル、ベンゾインイソブチルエーテル、ベンジル、ベンゾフェノン、ｐ−メトキシベンゾフェノン、２，２−ジエトキシアセトフェノン、α，α−ジメトキシ−α−フェニルアセトフェノン、メチルフェニルグリオキシレート、エチルフェニルグリオキシレート、４，４’−ビス（ジメチルアミノ）ベンゾフェノン、２−ヒドロキシ−２−メチル−１−フェニルプロパン−１−オン等のカルボニル化合物；テトラメチルチウラムモノスルフィド、テトラメチルチウラムジスルフィド等の硫黄化合物；２，４，６−トリメチルベンゾイルジフェニルフォスフィンオキサイド、ベンゾイルジエトキシフォスフィンオキサイド等が挙げられる。これらは、１種を単独で用いてもよく、２種以上を併用してもよい。
【００７８】
電子線硬化反応を利用する場合、重合開始剤としては、例えば、ベンゾフェノン、４，４−ビス（ジエチルアミノ）ベンゾフェノン、２，４，６−トリメチルベンゾフェノン、メチルオルソベンゾイルベンゾエート、４−フェニルベンゾフェノン、ｔ−ブチルアントラキノン、２−エチルアントラキノン、２，４−ジエチルチオキサントン、イソプロピルチオキサントン、２，４−ジクロロチオキサントン等のチオキサントン；ジエトキシアセトフェノン、２−ヒドロキシ−２−メチル−１−フェニルプロパン−１−オン、ベンジルジメチルケタール、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン等のアセトフェノン；ベンゾインメチルエーテル、ベンゾインエチルエーテル、ベンゾインイソプロピルエーテル、ベンゾインイソブチルエーテル等のベンゾインエーテル；２，４，６−トリメチルベンゾイルジフェニルホスフィンオキサイド、ビス（２，６−ジメトキシベンゾイル）−２，４，４−トリメチルペンチルホスフィンオキサイド、ビス（２，４，６−トリメチルベンゾイル）−フェニルホスフィンオキサイド等のアシルホスフィンオキサイド；メチルベンゾイルホルメート、１，７−ビスアクリジニルヘプタン、９−フェニルアクリジン等が挙げられる。これらは、１種を単独で用いてもよく、２種以上を併用してもよい。
【００７９】
熱硬化反応を利用する場合、熱重合開始剤としては、例えば、メチルエチルケトンパーオキサイド、ベンゾイルパーオキサイド、ジクミルパーオキサイド、ｔ−ブチルハイドロパーオキサイド、クメンハイドロパーオキサイド、ｔ−ブチルパーオキシオクトエート、ｔ−ブチルパーオキシベンゾエート、ラウロイルパーオキサイド等の有機過酸化物；アゾビスイソブチロニトリル等のアゾ系化合物；前記有機過酸化物にＮ，Ｎ−ジメチルアニリン、Ｎ，Ｎ−ジメチル−ｐ−トルイジン等のアミンを組み合わせたレドックス重合開始剤等が挙げられる。
【００８０】
重合開始剤の量は、重合性化合物１００質量部に対して、０．１〜１０質量部が好ましい。重合開始剤の量が０．１質量部未満では、重合が進行しにくい。重合開始剤の量が１０質量部を超えると、硬化膜が着色したり、機械強度が低下したりすることがある。
【００８１】
活性エネルギー線硬化性樹脂組成物は、必要に応じて、非反応性のポリマー、活性エネルギー線ゾルゲル反応性組成物、帯電防止剤、防汚性を向上させるためのフッ素化合物等の添加剤、微粒子、少量の溶媒を含んでいてもよい。
【００８２】
非反応性のポリマーとしては、アクリル系樹脂、スチレン系樹脂、ポリウレタン、セルロース系樹脂、ポリビニルブチラール、ポリエステル、熱可塑性エラストマー等が挙げられる。
【００８３】
活性エネルギー線ゾルゲル反応性組成物としては、アルコキシシラン化合物、アルキルシリケート化合物等が挙げられる。
【００８４】
アルコキシシラン化合物としては、テトラメトキシシラン、テトラ−ｉ−プロポキシシラン、テトラ−ｎ−プロポキシシラン、テトラ−ｎ−ブトキシシラン、テトラ−ｓｅｃ−ブトキシシラン、テトラ−ｔ−ブトキシシラン、メチルトリエトキシシラン、メチルトリプロポキシシラン、メチルトリブトキシシラン、ジメチルジメトキシシラン、ジメチルジエトキシシラン、トリメチルエトキシシラン、トリメチルメトキシシラン、トリメチルプロポキシシラン、トリメチルブトキシシラン等が挙げられる。
【００８５】
アルキルシリケート化合物としては、メチルシリケート、エチルシリケート、イソプロピルシリケート、ｎ−プロピルシリケート、ｎ−ブチルシリケート、ｎ−ペンチルシリケート、アセチルシリケート等が挙げられる。
【００８６】
（疎水性材料）
硬化樹脂層の微細凹凸構造の表面の水接触角を９０°以上にするためには、疎水性の材料を形成し得る活性エネルギー線硬化性樹脂組成物として、フッ素含有化合物又はシリコーン系化合物を含む組成物を用いることが好ましい。
【００８７】
フッ素含有化合物：
フッ素含有化合物としては、フッ素含有モノマー、フッ素含有シランカップリング剤、フッ素含有界面活性剤、フッ素含有ポリマー等が挙げられる。
【００８８】
フッ素含有モノマーとしては、フルオロアルキル基置換ビニルモノマー、フルオロアルキル基置換開環重合性モノマー等が挙げられる。
フルオロアルキル基置換ビニルモノマーとしては、フルオロアルキル基置換（メタ）アクリレート、フルオロアルキル基置換（メタ）アクリルアミド、フルオロアルキル基置換ビニルエーテル、フルオロアルキル基置換スチレン等が挙げられる。
【００８９】
フルオロアルキル基置換開環重合性モノマーとしては、フルオロアルキル基置換エポキシ化合物、フルオロアルキル基置換オキセタン化合物、フルオロアルキル基置換オキサゾリン化合物等が挙げられる。
【００９０】
フッ素含有シランカップリング剤としては、３，３，３−トリフルオロプロピルトリメトキシシラン、３，３，３−トリフルオロプロピルトリアセトキシシラン、ジメチル−３，３，３−トリフルオロプロピルメトキシシラン、トリデカフルオロ−１，１，２，２−テトラヒドロオクチルトリエトキシシラン等が挙げられる。
【００９１】
フッ素含有界面活性剤としては、フルオロアルキル基含有アニオン系界面活性剤、フルオロアルキル基含有カチオン系界面活性剤等が挙げられる。
【００９２】
フッ素含有ポリマーとしては、フルオロアルキル基含有モノマーの重合体、フルオロアルキル基含有モノマーとポリ（オキシアルキレン）基含有モノマーとの共重合体、フルオロアルキル基含有モノマーと架橋反応性基含有モノマーとの共重合体等が挙げられる。フッ素含有ポリマーは、共重合可能な他のモノマーとの共重合体であってもよい。
【００９３】
シリコーン系化合物：
シリコーン系化合物としては、（メタ）アクリル酸変性シリコーン、シリコーン樹脂、シリコーン系シランカップリング剤等が挙げられる。
（メタ）アクリル酸変性シリコーンとしては、シリコーン（ジ）（メタ）アクリレート等が挙げられ、例えば、信越化学工業社製のシリコーンジアクリレート「ｘ−２２−１６４」「ｘ−２２−１６０２」等が好ましく用いられる。
【００９４】
（親水性材料）
硬化樹脂層の微細凹凸構造の表面の水接触角を２５°以下にするためには、親水性の材料を形成し得る活性エネルギー線硬化性樹脂組成物として、少なくとも親水性モノマーを含む組成物を用いることが好ましい。また、耐擦傷性や耐水性付与の観点からは、架橋可能な多官能モノマーを含むものがより好ましい。なお、親水性モノマーと架橋可能な多官能モノマーは、同一（すなわち、親水性多官能モノマー）であってもよい。さらに、活性エネルギー線硬化性樹脂組成物は、その他のモノマーを含んでいてもよい。
【００９５】
親水性の材料を形成し得る活性エネルギー線硬化性樹脂組成物としては、４官能以上の多官能（メタ）アクリレート、２官能以上の親水性（メタ）アクリレート、必要に応じて単官能モノマーを含む組成物を用いることがより好ましい。
【００９６】
４官能以上の多官能（メタ）アクリレートとしては、ジトリメチロールプロパンテトラ（メタ）アクリレート、ペンタエリスリトールテトラ（メタ）アクリレート、ペンタエリスリトールエトキシテトラ（メタ）アクリレート、ジペンタエリスリトールヒドロキシペンタ（メタ）アクリレート、ジペンタエリスリトールヘキサ（メタ）アクリレート、コハク酸／トリメチロールエタン／アクリル酸のモル比１：２：４の縮合反応混合物、ウレタンアクリレート類（ダイセル・サイテック社製：ＥＢＥＣＲＹＬ２２０、ＥＢＥＣＲＹＬ１２９０、ＥＢＥＣＲＹＬ１２９０Ｋ、ＥＢＥＣＲＹＬ５１２９、ＥＢＥＣＲＹＬ８２１０、ＥＢＥＣＲＹＬ８３０１、ＫＲＭ８２００）、ポリエーテルアクリレート類（ダイセル・サイテック社製：ＥＢＥＣＲＹＬ８１）、変性エポキシアクリレート類（ダイセル・サイテック社製：ＥＢＥＣＲＹＬ３４１６）、ポリエステルアクリレート類（ダイセル・サイテック社製：ＥＢＥＣＲＹＬ４５０、ＥＢＥＣＲＹＬ６５７、ＥＢＥＣＲＹＬ８００、ＥＢＥＣＲＹＬ８１０、ＥＢＥＣＲＹＬ８１１、ＥＢＥＣＲＹＬ８１２、ＥＢＥＣＲＹＬ１８３０、ＥＢＥＣＲＹＬ８４５、ＥＢＥＣＲＹＬ８４６、ＥＢＥＣＲＹＬ１８７０）等が挙げられる。これらは、１種を単独で用いてもよく、２種以上を併用してもよい。
４官能以上の多官能（メタ）アクリレートとしては、５官能以上の多官能（メタ）アクリレートがより好ましい。
【００９７】
４官能以上の多官能（メタ）アクリレートの割合は、活性エネルギー線硬化性樹脂組成物を構成する全モノマーの合計に対し、１０〜９０質量％が好ましく、２０〜９０質量％がより好ましく、３０〜９０質量％が特に好ましい。４官能以上の多官能（メタ）アクリレートの割合が１０質量％以上であれば、弾性率が高くなって耐擦傷性が向上する。４官能以上の多官能（メタ）アクリレートの割合が９０質量％以下であれば、表面に小さな亀裂が入りにくく、外観不良となりにくい。
【００９８】
２官能以上の親水性（メタ）アクリレートとしては、アロニックスＭ−２４０、アロニックスＭ２６０（東亞合成社製）、ＮＫエステルＡＴ−２０Ｅ、ＮＫエステルＡＴＭ−３５Ｅ（新中村化学社製）等の長鎖ポリエチレングリコールを有する多官能アクリレート、ポリエチレングリコールジメタクリレート等が挙げられる。これらは、１種を単独で用いてもよく、２種以上を併用してもよい。
ポリエチレングリコールジメタクリレートにおいて、一分子内に存在するポリエチレングリコール鎖の平均繰り返し単位の合計は、６〜４０が好ましく、９〜３０がより好ましく、１２〜２０が特に好ましい。ポリエチレングリコール鎖の平均繰り返し単位が６以上であれば、親水性が十分となり、防汚性が向上する。ポリエチレングリコール鎖の平均繰り返し単位が４０以下であれば、４官能以上の多官能（メタ）アクリレートとの相溶性が良好となり、活性エネルギー線硬化性樹脂組成物が分離しにくい。
【００９９】
２官能以上の親水性（メタ）アクリレートの割合は、活性エネルギー線硬化性樹脂組成物を構成する全モノマーの合計に対し、３〜９０質量％が好ましく、３〜７０質量％がより好ましい。２官能以上の親水性（メタ）アクリレートの割合が３質量％以上であれば、親水性が十分となり、防汚性が向上する。２官能以上の親水性（メタ）アクリレートの割合が９０質量％以下であれば、弾性率が高くなって耐擦傷性が向上する。
【０１００】
単官能モノマーとしては、親水性単官能モノマーが好ましい。
親水性単官能モノマーとしては、Ｍ−２０Ｇ、Ｍ−９０Ｇ、Ｍ−２３０Ｇ（新中村化学社製）等のエステル基にポリエチレングリコール鎖を有する単官能（メタ）アクリレート、ヒドロキシアルキル（メタ）アクリレート等のエステル基に水酸基を有する単官能（メタ）アクリレート、単官能アクリルアミド類、メタクリルアミドプロピルトリメチルアンモニウムメチルサルフェート、メタクリロイルオキシエチルトリメチルアンモニウムメチルサルフェート等のカチオン性モノマー類等が挙げられる。
また、単官能モノマーとして、アクリロイルモルホリン、ビニルピロリドン等の粘度調整剤、物品本体への密着性を向上させるアクリロイルイソシアネート類等の密着性向上剤等を用いてもよい。
【０１０１】
単官能モノマーの割合は、活性エネルギー線硬化性樹脂組成物を構成する全モノマーの合計に対し、０〜２０質量％が好ましく、５〜１５質量％がより好ましい。単官能モノマーを用いることにより、基材と硬化樹脂との密着性が向上する。単官能モノマーの割合が２０質量％以下であれば、４官能以上の多官能（メタ）アクリレート又は２官能以上の親水性（メタ）アクリレートが不足することなく、防汚性又は耐擦傷性が十分に発現する。
【０１０２】
単官能モノマーは、１種又は２種以上を（共）重合した低重合度の重合体として活性エネルギー線硬化性樹脂組成物に０〜３５質量部配合してもよい。低重合度の重合体としては、Ｍ−２３０Ｇ（新中村化学社製）等のエステル基にポリエチレングリコール鎖を有する単官能（メタ）アクリレート類と、メタクリルアミドプロピルトリメチルアンモニウムメチルサルフェートとの４０／６０共重合オリゴマー（ＭＲＣユニテック社製、ＭＧポリマー）等が挙げられる。
【実施例】
【０１０３】
以下の実施例、比較例では、得られた加工品、すなわちアルミニウム原型をＨＣｌ：ＨＮＯ３：ＨＦ＝７５：２５：５のエッチング液にてエッチングし、評価に供している。
評価方法は、結晶粒度については求積法を用いた。第２相粒子については、ＥＰＭＡによる直接観察により第２相粒子の面積率と個数で行った。結晶方位の不均一さについては、エッチング彼の外観観察にて行なった。
なお、鏡面研磨性は、一般的に硬度が高い素材の方が平坦に仕上げ易いため、硬度にて代用した。【０１０４】
実施例１；純度９９．９９５質量％のアルミニウムに１．０４質量％のＭｇを添加し溶解した。この溶湯を５０８ｍｍ厚×１１１０ｍｍ巾のＤＣ鋳造鋳型にて、鋳造温度６８０℃、鋳造速度５２ｍｍ／ｍｉｎ、冷却水量２３０Ｌ／ｍｉｎ／鋳型長さ１ｍ当りの鋳造条件にて長さ３８５０ｍｍの鋳塊を鋳造した。
この鋳造の際、鋳型へ流れ込む溶湯へ微細化剤（Ａｌ−Ｔｉ−Ｂ）をＴｉ濃度上昇量が８ｐｐｍ、Ｂ濃度上昇量が２ｐｐｍになるように連続的に添加し、アルミニウムの純度が９８．９６％、Ｓｉ含有量が２０ｐｐｍ、Ｆｅ含有量が９ｐｐｍ、Ｔｉ含有量が９ｐｐｍ、Ｂ含有量が４ｐｐｍ、Ｍｇ以外の他の元素含有量の合計が５７ｐｐｍの鋳塊とした。このときの平均結晶粒径は３５０μｍ、硬度は３２ＨＶであった。【０１０５】
この鋳塊より３３１ｍｍ×３３１ｍｍ×５０８ｍｍを切出し後の鍛造素材とした。この鍛造素材を３６９℃まで加熱し０．７５Ｕ−（１．５Ｓ−２／３Ｕ）×３サイクルの１回目の熱間鍛造を行い３２５℃にて終えた。ついで３６０℃に再加熱を行った後に（１．５Ｓ−２／３Ｕ）×３サイクルの２回目の熱間鍛造を行い３１９℃にて終えた。
この素材を３０℃まで冷却後、（１．５Ｓ−２／３Ｕ）×２サイクル−３．１Ｓの冷間鍛造を行い、Φ２４５ｍｍ×１１８０ｍｍ巾の形状とし１７３℃にて終えた。
この鍛造塊を３００℃にて６０ｍｉｎ焼鈍し、これよりΦ２４０ｍｍ×２０ｍｍを切出し、評価用のサンプルとするためフライス加工・研磨を行った。【０１０６】
前記評価方法で結晶粒度、第２相粒子、結晶方位の不均一さ、及び鏡面研磨性（硬度）を確認すると、平均結晶粒径は、３７μｍと十分微細であった。また、第２相粒子の面積率が０．０１％と少なかった。エッチング後、図１のような結晶方位の不均一さは認められなかった（図４参照）。硬度は、３２ＨＶであった。【０１０７】
実施例２；純度９９．９９５質量％のアルミニウムに０．６３質量％のＭｇを添加し溶解した。この溶湯を５０８ｍｍ厚×１１１０ｍｍ巾のＤＣ鋳造鋳型にて、鋳造温度６８０℃、鋳造速度５２ｍｍ／ｍｉｎ、冷却水量２３０Ｌ／ｍｉｎ／鋳型長さ１ｍ当りの鋳造条件にて長さ３８５０ｍｍの鋳塊を鋳造した。
この鋳造の際、鋳型へ流れ込む溶湯へ微細化剤（Ａｌ−５％Ｔｉ−１％Ｂ）をＴｉ濃度上昇量が８ｐｐｍ、Ｂ濃度上昇量が２ｐｐｍになるように連続的に添加し、アルミニウムの純度が９９．３７％、Ｓｉ含有量が２６ｐｐｍ、Ｆｅ含有量が９ｐｐｍ、Ｔｉ含有量が５ｐｐｍ、Ｂ含有量が２ｐｐｍ、Ｍｇ以外の他の元素含有量の合計が５８ｐｐｍの鋳塊とした。このときの平均結晶粒径は５６０μｍ、硬度は２８ＨＶであった。【０１０８】
この鋳塊より３３１ｍｍ×３３１ｍｍ×５０８ｍｍを切出し後の鍛造素材とした。熱間鍛造、冷間鍛造の鍛錬比は実施例１と同じとした。
この鍛造素材を３７１℃まで加熱し１回目の熱間鍛造を行い２９４℃にて終えた。ついで３４２℃に再加熱を行った後に２回目の熱間鍛造を行い３１１℃にて終えた。この素材を２６℃まで冷却後、冷間鍛造を行いΦ２４５ｍｍ×１１８０ｍｍ巾の形状とし１５５℃にて終えた。この冷間鍛造の鍛錬比は実施例１と同一である。
この鍛造塊を３００℃にて６０ｍｉｎ焼鈍し、これよりΦ２４０ｍｍ×２０ｍｍを切出し、評価用のサンプルとするためフライス加工・研磨を行った。【０１０９】
前記評価方法で結晶粒度、第２相粒子、結晶方位の不均一さ、及び鏡面研磨性（硬度）を確認すると、平均結晶粒径は実施例１よりもＭｇの添加量が少ないため４１μｍとやや大きかった。また、第２相粒子の面積率が０．０３％であった。エッチング後、実施例１よりも結晶粒が大きいため粗くなっているが図１のような結晶方位の不均一さは認められなかった（図５参照）。硬度は、２６ＨＶであった。【０１１０】
実施例３；
鋳塊の製造は実施例１と同様の製造条件にて行い、鋳造後の平均結晶粒径、硬度は実施例１と同様であった。
この鋳塊より３４０ｍｍ×３７０ｍｍ×５０８ｍｍを切出し後の鍛造素材とし、以下のような方法で中空鍛造を行った。
この鍛造素材を３７３℃まで過熱し１．１８Ｓ−(２／３Ｕ−１．５Ｓ)×３サイクルの１回目の熱間鍛造を行い３４７℃にて終えた。ついで３６１℃に再加熱を行った後に(２／３Ｕ−１．５Ｓ)×２サイクルの２回目の熱間鍛造を行いΦ４５０ｍｍ×４００ｍｍとした後、ポンチにて中央部に穴を空け外径Φ４７２ｍｍ−内径Φ１４０ｍｍ×４００ｍｍとし３２９℃にて終えた。
この素材を３５℃まで冷却後、５．３Ｓの冷間鍛造を行い外径Φ２３５ｍｍ−内径Φ１３０ｍｍ×２１２３ｍｍの形状とし１４５℃にて終えた。
この鍛造塊を３００℃にて６０ｍｉｎ焼鈍し、これより外径Φ２３５ｍｍ−内径Φ１３０ｍｍ×２０ｍｍを切出し、評価用のサンプルとするためフライス加工・研磨を行った。【０１１１】
前記評価方法で結晶粒度、第２相粒子、結晶方位の不均一さ、及び鏡面研磨性（硬度）を確認すると、平均結晶粒径は、３８μｍと十分微細であった。また、第2相粒子の面積率が０．０１％と少なかった。エッチング後、図１のような結晶方位の不均一さは認められなかった（図６参照）。硬度は、３２ＨＶであった。【０１１２】
比較例１；純度９９．９％のアルミニウムを溶解した。この溶湯を５０８ｍｍ厚×１１１０ｍｍ巾のＤＣ鋳造鋳型にて、鋳造温度６８０℃、鋳造速度５０ｍｍ／ｍｉｎ、冷却水量３１５Ｌ／ｍｉｎ／鋳型長さ１ｍ当りの鋳造条件にて長さ３８５０ｍｍの鋳塊を鋳造した。
この鋳造の際、鋳型へ流れ込む溶湯へ微細化剤（Ａｌ−Ｔｉ−Ｂ系）をＴｉ濃度上昇量が１８０ｐｐｍ、Ｂ濃度上昇量が３６ｐｐｍになるように連続的に添加し、アルミニウムの純度が９９．８９％、Ｓｉ含有量が２７５ｐｐｍ、Ｆｅ含有量が５０１ｐｐｍ、Ｔｉ含有量が７５ｐｐｍ、Ｂ含有量が７ｐｐｍ、Ｍｇ含有量が５ｐｐｍ、Ｍｇ以外の他の元素含有量の合計が１０６２ｐｐｍの鋳塊とした。このときの平均結晶粒径は２５０μｍ、硬度は１６ＨＶであった。【０１１３】
この鋳塊より５００ｍｍ×５００ｍｍ×５０８ｍｍを切出し後の鍛造素材とした。
この鍛造素材を３８０℃まで加熱し（２Ｓ−１／２Ｕ）×２サイクルの１回目の熱間鍛造を行い３５０℃にて終えた。ついで３８０℃に再加熱を行った後に（２Ｓ−１／２Ｕ）×２サイクルの２回目の熱間鍛造を行い３２０℃にて終えた。
この素材を２６℃まで冷却後、（２Ｓ−１／２Ｕ）×２サイクルの冷間鍛造を行いΦ２５０ｍｍ×３００ｍｍ×３６０ｍｍの形状とした。
この鍛造塊を３４０℃にて６０ｍｉｎ焼鈍し、これより２０ｍｍ×２５０ｍｍ×３００ｍｍを切出し、評価用のサンプルとするためフライス加工・研磨を行った。【０１１４】
前記評価方法で結晶粒度、第２相粒子、結晶方位の不均一さ、及び鏡面研磨性（硬度）を確認すると、平均結晶粒径は、４１μｍと十分に微細であった。しかし、Ｍｇ以外の他の元素の合計が５００ｐｐｍ以上であるためか、第２相粒子の面積率が０．２０％であり０．１０％以下を満足できていない。第２相粒子の低減のため、Ｍｇ以外の他の元素含有量を低減する必要がある。
鋳造時に微細化剤を添加しているため、エッチング後の結晶方位の不均一さは認められなかった。但し、一般的な微細化剤添加量（Ｔｉ濃度上昇量が８ｐｐｍ、Ｂ濃度上昇量が２ｐｐｍ、）を超えており、微細化剤に起因する第２相粒子（ＴｉＢ２）の増加が懸念される（図６参照）。硬度は、２３ＨＶであった。【０１１５】
比較例２；比較例１よりも不純物を低減し純度９９．９５％のアルミニウムを溶解した。この溶湯を５０８ｍｍ厚×１１１０ｍｍ巾のＤＣ鋳造鋳型にて、鋳造温度６８０℃、鋳造速度５２ｍｍ／ｍｉｎ、冷却水量２３０Ｌ／ｍｉｎ／鋳型長さ１ｍ当りの鋳造条件にて長さ３８５０ｍｍの鋳塊を鋳造した。このときの平均結晶粒径はセンチメートルオーダーであり非常に粗大であった。また、硬度は１６ＨＶであった。
この鋳造の際、微細化剤は添加せず、アルミニウムの純度が９９．９５％、Ｓｉ含有量が２０５ｐｐｍ、Ｆｅ含有量が１６１ｐｐｍ、Ｍｇ含有量が０ｐｐｍ、Ｔｉ含有量が１ｐｐｍ、Ｂ含有量が１０ｐｐｍ、Ｍｇ以外の不純物量の合計が４９２ｐｐｍの鋳塊とした。【０１１６】
この鋳塊より５００ｍｍ×５００ｍｍ×５０８ｍｍを切出し後の鍛造素材とした。
この鍛造素材を４１４℃まで加熱し（２Ｓ−１／２Ｕ）×２サイクルの１回目の熱間鍛造を行い３５４℃にて終えた。ついで３９３℃に再加熱を行った後に（２Ｓ−１／２Ｕ）×２サイクルの２回目の熱間鍛造を行い３２３℃にて終えた。
この素材を３２℃まで冷却後、（２Ｓ−１／２Ｕ）×２サイクルの冷間鍛造を行いΦ２５０ｍｍ×３００ｍｍ×３６０ｍｍの形状とした。
この鍛造塊を３４０℃にて６０ｍｉｎ焼鈍し、これより２０ｍｍ×２５０ｍｍ×３００ｍｍを切出し、評価用のサンプルとするためフライス加工・研磨を行った。【０１１７】
前記評価方法で結晶粒度、第２相粒子、結晶方位の不均一さ、及び鏡面研磨性（硬度）を確認すると、平均結晶粒径は、４０μｍと十分に微細であった。また、第２相粒子の面積率が０．０８％であった。これらの第２相粒子のうち支配的だったのはＡｌ−Ｆｅ系の金属間化合物であった。
比較例１と比べて、第２相粒子の面積率を０．１０％以下に抑えるために、Ｍｇ以外の他の元素含有量の合計が５００ｐｐｍ以下で、しかもＦｅ含有量を２００ｐｐｍとしたことが好結果になったことの根拠である。
鋳造時に微細化剤を使用していないため、エッチング後に鋳造時の粗い結晶粒の痕跡が結晶方位の不均一さとして残っていた（図７参照）。硬度は、１９ＨＶであった。【０１１８】
この比較例から、Ｍｇ以外の他の元素含有量の合計が５００ｐｐｍ以下であり第２相粒子の面積率が０．１０％以下に抑えられていても、鋳造時に結晶粒の微細化をしなかった場合、鋳造組織の痕跡が鍛造・焼鈍後にも残って所望の原型が得られないことがわかる。【０１１９】
比較例３；比較例２よりも不純物を低減し純度９９．９９％のアルミニウムを溶解した。この溶湯を５０８ｍｍ厚×１１１０ｍｍ巾のＤＣ鋳造鋳型にて、鋳造温度６８０℃、鋳造速度５２ｍｍ／ｍｉｎ、冷却水量２３０Ｌ／ｍｉｎ／鋳型長さ１ｍ当りの鋳造条件にて長さ３８５０ｍｍの鋳塊を鋳造した。
この鋳造の際、微細化剤は添加せず、アルミニウムの純度が９９．９９％、Ｓｉ含有量が２１ｐｐｍ、Ｆｅ含有量が１５ｐｐｍ、Ｍｇ含有量が０ｐｐｍ、Ｔｉ含有量が０ｐｐｍ、Ｂ含有量が０ｐｐｍ、Ｍｇ以外の不純物量の合計が１０１ｐｐｍの鋳塊とした。このときの平均結晶粒径はセンチメートルオーダーであり非常に粗大であった。また、硬度１５ＨＶであった。【０１２０】
この鋳塊より５００ｍｍ×５００ｍｍ×５０８ｍｍを切出し後の鍛造素材とした。
この鍛造素材を４２０℃まで加熱し（２Ｓ−１／２Ｕ）×２サイクルの１回目の熱間鍛造を行い３６０℃にて終えた。ついで４２３℃に再加熱を行った後に（２Ｓ−１／２Ｕ）×２サイクルの２回目の熱間鍛造を行い３５６℃にて終えた。
この素材を３１℃まで冷却後、（２Ｓ−１／２Ｕ）×２サイクルの冷間鍛造を行いΦ２５０ｍｍ×３００ｍｍ×３６０ｍｍの形状とした。
この鍛造塊を３４０℃にて６０ｍｉｎ焼鈍し、これより２０ｍｍ×２５０ｍｍ×３００ｍｍを切出し、評価用のサンプルとするためフライス加工・研磨を行った。【０１２１】
前記評価方法で結晶粒度、第２相粒子、結晶方位の不均一さ、及び鏡面研磨性（硬度）を確認すると、平均結晶粒径は、８６μｍと粗大になり始めた。第２相粒子の面積率が０．０１％であった。鋳造時に微細化剤を使用していないため、エッチング後に鋳造時の粗い結晶粒の痕跡が比較例２と同様に結晶方位の不均一さとして残っていた（図８参照）。
硬度は、１８ＨＶであった。【０１２２】
この比較例から、純度が９９．９９％以上になると結晶粒の粗大化が起こり易く、Ｍｇのような結晶粒の粗大化を抑える元素の添加が必要になることがわかる。
そして、比較例１，２，３から、純アルミニウム系に微細化剤を加える際は、多量の微細化剤が必要になり、多量に微細化剤を添加した際は、第２相粒子が増加する虞があるため好ましくないことがわかる。
以上の実施例及び比較例での原型作製条件及び評価結果をまとめて表１〜５に示す。
表５中、結晶方位が均一でありムラがないものを「○」とし、結晶方位が不均一でありムラがあるものを「×」とした。【０１２３】
実施例４：実施例１にて作成されたアルミニウムを外径：２００ｍｍ、内径：１５５ｍｍ、長さ：３５０ｍｍの円筒状に切断し、被加工面の算術平均粗さＲａが０．０３μｍ以下となるように表面に鏡面切削加工を行い、円筒状のアルミニウム原型を得た。
工程（ａ）
アルミニウム原型について、０．３Ｍシュウ酸水溶液中で、浴温：１６℃、直流：４０Ｖの条件下で３０分間陽極酸化を行い、酸化皮膜（厚さ：３μｍ）を形成した。
工程（ｂ）：
酸化皮膜が形成されたアルミニウム原型を、５０℃に調整した６質量％のリン酸と１．８質量％のクロム酸との混合水溶液に２時間浸漬し、形成された酸化皮膜を溶解除去した。
工程（ｃ）：
前記アルミニウム原型について、再び工程（ａ）と同一条件下において、４５秒間陽極酸化を行い、酸化皮膜を形成した。
工程（ｄ）：
酸化皮膜が形成されたアルミニウム原型を、５質量％リン酸水溶液（３０℃）中に９分間浸漬して、酸化皮膜の細孔を拡径する孔径拡大処理を行った。
工程（ｅ）：
前記アルミニウム原型について、再び工程（ａ）と同一条件下において、４５秒間陽極酸化を行った。
工程（ｆ）：
前記工程（ｄ）及び工程（ｅ）を合計で４回繰り返し、最後に工程（ｄ）を行い、平均間隔：１００ｎｍ、深さ：１６０ｎｍの略円錐形状の細孔を有する陽極酸化アルミナが表面に形成されたロール状スタンパを得た。
このようにして得られたロール状スタンパを図１１に示す製造装置に設置し、以下のようにして物品を製造した。【０１２４】
以下に示す割合で各成分を混合し、活性エネルギー線硬化性樹脂組成物Ａを調製した。
コハク酸／トリメチロールエタン／アクリル酸のモル比１：２：４の縮合反応混合物；４５質量部、
１，６−ヘキサンジオールジアクリレート；４５質量部、
Ｘ−２２−１６０２：ラジカル重合性シリコーンオイル（信越化学工業社製）；１０質量部、
１−ヒドロキシシクロヘキシルフェニルケトン（チバ・スペシャリティ・ケミカルズ社製、イルガキュア１８４）；３．０質量部、
ビス（２，４，６‐トリメチルベンゾイル）−フェニルフォスフィンオキサイド（チバ・スペシャリティ・ケミカルズ社製、イルガキュア８１９）；０．２質量部。【０１２５】
図１１に示すように、ロール状スタンパ２０を、冷却水用の流路を内部に設けた機械構造用炭素鋼製の軸芯２１にはめ込んだ。ついで、活性エネルギー線硬化性組成物Ａをタンク２２から所定の温度で供給ノズルを介して、ニップロール２６とロール状スタンパ２０との間にニップされているフィルム４２（ポリエチレンテレフタレート（ＰＥＴ）フィルム、東洋紡社製、Ａ４３００）上に供給した。この際、空気圧シリンダ２４によりニップ圧が調整されたニップロール２６によりニップされ、ロール状スタンパ２０の細孔（凹部）内にも活性エネルギー線硬化性組成物Ａが充填された。
毎分７．０ｍの速度でロール状スタンパ２０を回転させながら、活性エネルギー線硬化性組成物Ａがロール状スタンパ２０とフィルム４２との間に挟まれた状態で、活性エネルギー線照射装置２８（２４０Ｗ／ｃｍの紫外線照射装置）から紫外線を照射し、活性エネルギー線硬化性組成物Ａを硬化させ、硬化樹脂層４４を形成した後、剥離ロール３０により、表面に硬化樹脂層４４が形成されたフィルム４２をロール状スタンパ２０から剥離して、ピッチが１００ｎｍ、凹凸高さが１５０ｎｍの微細凹凸構造を表面に有する物品４０を得た。得られた物品について、物品の外観、及びヘイズを測定した。物品の外観については、目視にて結晶粒の痕跡に相当する外観が観察されるかを確認した。物品のヘイズは、ＪＩＳ  Ｋ７３６１−１に準拠したヘイズメーター（スガ試験機社製）を用いて測定した。凹凸の高さは、電子顕微鏡によって倍率３００００倍で観察したときにおける、凸部の最頂部と、凸部間に存在する凹部の最底部との間の距離を測定した。その結果を表６に示す。物品の外観については、目視にて結晶粒の痕跡に相当する模様が観察されず、色ムラが小さいものを◎、目視にて結晶粒の痕跡に相当する模様が観察されないものを○、目視にて結晶粒の痕跡に相当する模様が観察されるものを×とした。ヘイズは１．５％以上の物品を×、１．５％未満の物を○とした。【０１２６】
実施例５：実施例１にて作成されたアルミニウムを用い、工程（ｃ）における陽極酸化の時間を５０秒間とし、工程（ｄ）における孔径拡大処理の時間を８分間とした以外は、実施例４と同様の方法で、ピッチが１００ｎｍ、凹凸高さが２００ｎｍの微細凹凸構造を表面に有する物品４０を得た。得られた物品について、物品の外観、及びヘイズを測定した。その結果を表６に示す。【０１２７】
実施例６：実施例１にて作成されたアルミニウムを用い、工程（ｃ）における陽極酸化の時間を６５秒間とし、工程（ｄ）における孔径拡大処理の時間を９分間とした以外は、実施例４と同様の方法で、ピッチが１００ｎｍ、凹凸高さが２００ｎｍの微細凹凸構造を表面に有する物品４０を得た。得られた物品について、物品の外観、及びヘイズを測定した。その結果を表６に示す。【０１２８】
実施例７：温度を３５０度で６０分間焼鈍した以外は実施例１と同様にして得たアルミニウムを用い、実施例４と同様の方法で、ピッチが１００ｎｍ、凹凸高さが１５０ｎｍの微細凹凸構造を表面に有する物品４０を得た。得られた物品について、物品の外観、及びヘイズを測定した。その結果を表６に示す。【０１２９】
実施例８：実施例２にて作成されたアルミニウムを用い、工程（ｃ）における陽極酸化の時間を４０秒間とし、工程（ｄ）における孔径拡大処理の時間を９分間とした以外は、実施例４と同様の方法で、ピッチが１００ｎｍ、凹凸高さが１２０ｎｍの微細凹凸構造を表面に有する物品４０を得た。得られた物品について、物品の外観、及びヘイズを測定した。その結果を表６に示す。【０１３０】
実施例９：温度を３５０度で６０分間焼鈍した以外は実施例２と同様にして得たアルミニウムを用い、実施例４と同様の方法で、ピッチが１００ｎｍ、凹凸高さが１５０ｎｍの微細凹凸構造を表面に有する物品４０を得た。得られた物品について、物品の外観、及びヘイズを測定した。その結果を表６に示す。【０１３１】
比較例４：比較例１にて作成されたアルミニウムを用いた以外は、実施例４と同様の方法で、ピッチが１００ｎｍ、凹凸高さが１５０ｎｍの微細凹凸構造を表面に有する物品４０を得た。得られた物品について、物品の外観、及びヘイズを測定した。その結果を表６に示す。【０１３２】
比較例５：比較例２にて作成されたアルミニウムを用いた以外は、実施例４と同様の方法で、ピッチが１００ｎｍ、凹凸高さが１５０ｎｍの微細凹凸構造を表面に有する物品４０を得た。得られた物品について、物品の外観、及びヘイズを測定した。その結果を表６に示す。【０１３３】
比較例６：比較例３にて作成されたアルミニウムを用いた以外は、実施例４と同様の方法で、ピッチが１００ｎｍ、凹凸高さが１５０ｎｍの微細凹凸構造を表面に有する物品４０を得た。得られた物品について、物品の外観、及びヘイズを測定した。その結果を表６に示す。【０１３４】
【表１】
2011030850.tif 000003
【０１３５】
【表２】
2011030850.tif 000004
【０１３６】
【表３】
2011030850.tif 000005
【０１３７】
【表４】
2011030850.tif 000006
【０１３８】
【表５】
2011030850.tif 000007
【０１３９】
【表６】
2011030850.tif 000008
【産業上の利用可能性】
【０１４０】
本発明によれば、アルミニウム溶湯に含まれるＭｇを０．５〜３．０質量％に制限し、しかも不可避的不純物を含め、Ｍｇ以外の元素を合計で５００ｐｐｍ以下に制限することにより、平均結晶粒径が１０００μｍ以下であり、かつ第２相粒子の面積率が０．１０％以下のアルミニウム鋳塊を得ることができる。この鋳塊に必要により鍛造等の塑性加工を施すことにより、微細かつ方位の均一な結晶粒を有し、併せて第２相粒子の出現が抑制されたスタンパ用アルミニウム原型が得られる。この原型は高硬度をも有しているため、表面研磨により平滑な表面を容易に形成することができる。その後に陽極酸化処理すれば、方向性のない均一な模様の凹凸転写面が容易に形成することができ、その結果、精度の高いスタンパを安価に提供できる。
【符号の説明】
【０１４１】
１２  スタンパ
３１  細孔
３２  酸化皮膜
３３  細孔発生点
３４  細孔
３５  酸化皮膜
９０  アルミニウム原型
２０  ロール状スタンパ
２１  軸芯
２２  タンク
２４  空気圧シリンダ
２６  ニップロール
２８  活性エネルギー線照射装置
３０  剥離ロール
４０  物品
４２  フィルム
４４  硬化樹脂層
【図１０】
2011030850.tif 000009
【図１１】
2011030850.tif 000010
【図１】
2011030850.tif 000011
【図２】
2011030850.tif 000012
【図３】
2011030850.tif 000013
【図４】
2011030850.tif 000014
【図５】
2011030850.tif 000015
【図６】
2011030850.tif 000016
【図７】
2011030850.tif 000017
【図８】
2011030850.tif 000018
【図９】
2011030850.tif 000019
【手続補正書】
【提出日】平成24年7月11日(2012.7.11)
【手続補正１】
【補正対象書類名】明細書
【補正対象項目名】００１２
【補正方法】変更
【補正の内容】
【００１２】
上記課題を解決する本願は、以下の態様を有する。
［１］Ｍｇを０．５〜３．０質量％含有し、不可避的不純物を含めてＭｇ以外の元素が合計で５００ｐｐｍ以下であり、残部がＡｌからなる成分組成と、平均結晶粒径が１０００μｍ以下であり、かつ第２相粒子の面積率が０．１０％以下である鋳造組織を有することを特徴とするスタンパ用アルミニウム原型用素材。
［２］不可避的不純物としてのＦｅの含有量が２００ｐｐｍ以下及びＳｉの含有量が１００ｐｐｍ以下である請求項１に記載のスタンパ用アルミニウム原型用素材。
［３］前記不可避的不純物を含めてＭｇ以外の元素を１０ｐｐｍを超えて含有することを特徴とする、［１］または［２］に記載のアルミニウム原型用素材。
［４］Ｍｇを０．５〜３．０質量％含有し、不可避的不純物を含めてＭｇ以外の元素が合計で５００ｐｐｍ以下であり、残部がＡｌからなる成分組成と、平均結晶粒径が１０００μｍ以下であり、かつ第２相粒子の面積率が０．１０％以下である金属組織を有することを特徴とするスタンパ用アルミニウム原型。
［５］不可避的不純物としてのＦｅの含有量が２００ｐｐｍ以下及びＳｉの含有量が１００ｐｐｍ以下である［４］に記載のスタンパ用アルミニウム原型。
［６］前記不可避的不純物を含めてＭｇ以外の元素を１０ｐｐｍを超えて含有することを特徴とする、［４］または［５］に記載のスタンパ用アルミニウム原型。
［７］Ｔｉの含有量が５ｐｐｍ以上２０ｐｐｍ以下である、［４］〜［６］のいずれか一項に記載のスタンパ用アルミニウム原型。
［８］塑性加工が施されることにより平均結晶粒径が１００μｍ以下にされた金属組織を有する［４］〜［７］のいずれか一項に記載のスタンパ用アルミニウム原型。
［９］前記塑性加工が鍛造である［４］に記載のスタンパ用アルミニウム原型。
［１０］さらに、２０〜６０ＨＶの硬度を有する［４］〜［９］のいずれか一項に記載のスタンパ用アルミニウム原型。
［１１］Ｍｇを０．５〜３．０質量％含有し、不可避的不純物を含めてＭｇ以外の元素が合計で５００ｐｐｍ以下であり、残部がＡｌからなる成分組成であって、平均結晶粒径が１０００μｍ以下であり、かつ第２相粒子の面積率が０．１０％以下である金属組織からなるアルミニウム原型と、表面に微細凹凸構造を有する酸化アルミニウム層と、を有するスタンパ。
［１２］前記アルミニウム原型は、不可避的不純物を含めてＭｇ以外の元素を１０ｐｐｍを超えて含有することを特徴とする、［１１］に記載のスタンパ。
［１３］［１１］または［１２］に記載のスタンパの製造方法であって、アルミニウム原型の表面を電解液中、定電圧下で陽極酸化して、表面に酸化皮膜を形成する第１の酸化皮膜形成工程（ａ）と、前記第１の酸化被膜形成工程（ａ）の後、アルミニウム原型の酸化皮膜を除去する酸化皮膜除去工程（ｂ）と、前記酸化皮膜除去工程（ｂ）の後、アルミニウム原型を電解液中で再度陽極酸化して微細凹凸構造を有する酸化皮膜を形成する第２の酸化皮膜形成工程（ｃ）と、を含むことを特徴とするスタンパの製造方法。
［１４］［１３］に記載のスタンパの製造方法であって、前記第２の酸化皮膜形成工程（ｃ）の後、アルミニウム原型を、酸化皮膜を溶解する溶液に浸漬して細孔の径を拡大させる孔径拡大処理工程（ｄ）と、前記孔径拡大処理工程（ｄ）の後、アルミニウム原型を電解液中で再度陽極酸化する繰り返し工程（ｅ）と、前記孔径拡大処理工程（ｄ）と繰り返し工程（ｅ）を繰り返し行い、微細凹凸構造を有する酸化皮膜を得る工程（ｆ）と、をさらに含むことを特徴とする、スタンパの製造方法。
［１５］［１１］に記載のスタンパの表面の微細凹凸構造を、透明基材の表面に転写する、微細凹凸構造を有する透明物品の製造方法。
【手続補正２】
【補正対象書類名】特許請求の範囲
【補正対象項目名】請求項１５
【補正方法】変更
【補正の内容】
【請求項１５】
請求項１１に記載のスタンパの表面の微細凹凸構造を、透明基材の表面に転写する、微細凹凸構造を有する透明物品の製造方法。
【国際調査報告】
2011030850.tif 000020
2011030850.tif 000021